(57)【要約】  （Ｉ）酸化可能な金属成分、（ＩＩ）電解質成分、（ＩＩＩ）非電解質系酸性化成分及び（ＩＶ）好ましくアルキルポリエチレングリコールエーテル、ポリエチレングリコール、ポリプロピレングリコール、ポリプロピレングリコールポリエチレングリコールブロックコポリマー及びポリエチレンポリエチレングリコールブロックコポリマーから成る群から選択された非イオン界面活性剤成分を含有している、酸素捕捉組成物。【特許請求の範囲】
【請求項１】
（Ｉ）酸化可能な金属成分、
（ＩＩ）電解質成分、
（ＩＩＩ）非電解質系酸性化成分及び
（ＩＶ）非イオン界面活性剤成分、好ましくはアルキルポリエチレングリコールエーテル、ポリエチレングリコール、ポリプロピレングリコール、ポリプロピレングリコールポリエチレングリコールブロックコポリマー及びポリエチレンポリエチレングリコールブロックコポリマーから成る群から選択された非イオン界面活性剤成分
を含有している、酸素捕捉組成物。
【請求項２】
（Ｉ）酸化可能な金属成分、
（ＩＩ）ＮａＣｌ、ＫＣｌ及びＣａＣｌ２から成る群から選択された電解質成分、
（ＩＩＩ）非電解質系酸性化成分、好ましくはアルカリ金属酸性ピロ燐酸塩又はアルカリ土類金属酸性ピロ燐酸塩及び
（ＩＶ）アルキルポリエチレングリコールエーテルを包含している群から選択された、非イオン界面活性剤成分、好ましくは線状の飽和脂肪アルコールから製造され、かつ、好ましくは式：ＲＯ（ＣＨ２ＣＨ２Ｏ）ｘＨ  （１）（式中、Ｒは線状の飽和Ｃ１６〜Ｃ１８脂肪アルコール残基であり、ｘは１１〜８０、好ましくは１１、１８、２５、５０及び８０の数値である）を有している、アルキルポリエチレングリコールエーテルを包含している群から選択された、非イオン界面活性剤成分
を含有している、請求項１に記載の酸素捕捉組成物。
【請求項３】
（Ｉ）酸化可能な金属成分、
（ＩＩ）ＮａＣｌ、ＫＣｌ及びＣａＣｌ２から成る群から選択された電解質成分、
（ＩＩＩ）非電解質系酸性化成分、好ましくはアルカリ金属酸性ピロ燐酸塩又はアルカリ土類金属酸性ピロ燐酸塩及び
（ＩＶ）アルキルポリエチレングリコールエーテルを包含している群から選択された、非イオン界面活性剤成分、好ましくは線状飽和アルコールから製造され、かつ好ましくは式：ＲＯ（ＣＨ２ＣＨ２Ｏ）ｘＨ（１）（式中、Ｒは主に非分枝のＣ１３〜Ｃ１５飽和オキソアルコール残基であり、ｘは３〜３０、好ましくは３、４、５、７、８、１０、１１及び３０の数値である）を有している、アルキルポリエチレングリコールエーテルを包含している群から選択された、非イオン界面活性剤成分
を含有している、請求項１に記載の酸素捕捉組成物。
【請求項４】
（Ｉ）酸化可能な金属成分、
（ＩＩ）ＮａＣｌ、ＫＣｌ及びＣａＣｌ２から成る群から選択された、電解質成分及び
（ＩＩＩ）非電解質系酸性化成分、好ましくはアルカリ金属酸性ピロ燐酸塩又はアルカリ土類金属酸性ピロ燐酸塩及び
（ＩＶ）ポリエチレングリコール又はポリプロピレングリコールを包含している群から選択され、２００〜１２０００ｇ／モルの範囲の分子量を有している、非イオン界面活性剤成分
を含有している、請求項１に記載の酸素捕捉組成物。
【請求項５】
（Ｉ）酸化可能な金属成分、
（ＩＩ）ＮａＣｌ、ＫＣｌ及びＣａＣｌ２から成る群から選択された、電解質成分、
（ＩＩＩ）非電解質系酸性化成分、好ましくはアルカリ金属酸性ピロ燐酸塩又はアルカリ土類金属酸性ピロ燐酸塩及び
（ＩＶ）中の中心ポリエチレングリコールユニットが、２個のポリエチレン単位で側面結合されていて、９００〜３５００ｇ／モルの範囲の分子量を有しているブロックコポリマーを包含している群から選択された、非イオン界面活性剤成分
を含有している、請求項１に記載の酸素捕捉組成物。
【請求項６】
酸化可能な金属は鉄である、請求項１から５までのいずれか１項に記載の酸素捕捉組成物。
【請求項７】
（Ｉ）酸化可能な金属成分は鉄であり、
（ＩＩ）電解質成分はＮａＣｌであり、
（ＩＩＩ）非電解質系酸性化成分はＮａ２Ｈ２Ｐ２Ｏ７であり、及び
（ＩＶ）非イオン界面活性剤成分は、アルキルポリエチレングリコールエーテル、ポリエチレングリコール、ポリプロピレングリコール、ポリプロピレングリコールポリエチレングリコールブロックコポリマー及びポリエチレンポリエチレングリコールブロックコポリマーから成る群から選択されており、
及び場合による成分（ＩＩＩａ）はＮａＨ２ＰＯ４である、
請求項１に記載の酸素捕捉組成物。
【請求項８】
場合により、成分（Ｖ）として、付加的なポリマー樹脂、好ましくはポリオレフィンを含有している、請求項１から７までのいずれか１項に記載の酸素捕捉組成物。
【請求項９】
場合により、
（Ｃ−１）水吸収性結合剤、
（Ｃ−２）ＵＶ吸収剤、
（Ｃ−３）酸化防止剤及び
（Ｃ−４）更なる光安定剤
から成る群から選択された、更なる添加剤１種以上を含有している、請求項１から８までのいずれか１項に記載の酸素捕捉組成物。
【請求項１０】
請求項１から９までのいずれか１項に記載の組成物を含有している物品。
【請求項１１】
フィルム、シート又はラミネートである、請求項１０に記載の物品。
【請求項１２】
同時押出された多層フィルムである、請求項１１に記載の物品。
【請求項１３】
食品包装材である、請求項１０に記載の物品。
【請求項１４】
食品包装材中で使用する、請求項１から９のいずれか１項に記載の酸素捕捉剤組成物の使用。
【発明の詳細な説明】
【技術分野】
【０００１】
閉鎖容積中に保持されるべき又は酸素を殆ど又は全く含有せずに包装されているべき多くの製品が存在する。これらの酸素敏感な製品には、酸素の存在に基づき分解され易い医薬品、食品、肉類、飲料品等が包含される。
【０００２】
酸素への暴露を制限することは、包装された製品の品質を保持し、かつ貯蔵寿命を増加するための手段を提供する。包装された食品から酸素を除去すること及び貯蔵の間の酸素侵入に対するバリアの形成は、食品包装技術者にとって重要な課題である。例えば酸素暴露を最小化することのできるパッケージの中に食物製品を包装することは、長時間にわたり包装された製品の品質を保持し、かつこれを廃棄、再仕入れ及び交換する必要なしに、在庫で（in inventtory）長時間保持する程度に、製品の損傷を遅延させる手段である。
【０００３】
食品包装工業において、酸素敏感な包装された物質を酸素暴露に対して制限するためのいくつかの技術が開発されている。このような技術には、包装の部材としてのバリア物質（酸素に対する低い透過性を有する）の使用；包装材料以外の酸素を消費することのできる手段（酸素と反応可能な物質の小袋の使用による）の内包；及びパッケージ内の減少された酸素環境の形成（例えば変性空気包装−ＭＡＰ−及び真空包装）が包含される。
【０００４】
前記の技術の各々はこの工業分野で認められているが、包装用品の一部としての酸素捕捉剤の内包は、酸素暴露を制限する最も望ましい手段のひとつであることが認識されている。
【０００５】
酸素に対して敏感な製品、特に食品、飲料品及び医薬品は、酸素の存在下に劣化又は腐敗する。これらの困難を減少させる一つの手段は、このような製品を酸素の移動に対する物理的バリアとして作用することができるが酸素とは反応しない、いわゆる"パッシブ(passive)"ガスバリアフィルム少なくとも１層を有している包装材料で包装することである。エチレンビニルアルコールコポリマー（ＥＶＯＨ）又はポリビニリデンジクロライド（ＰＶＤＣ）のフィルムが、それらの優れた酸素バリア特性に基づき、この目的のために一般に使用されている。酸素移動の物理的遮断により、これらのバリアフィルムは、パッケージ内の当初酸素レベルを保持するか又は実質的に保持することができる。しかしながら、このパッシブバリアフィルムは、包装構造のためのコストを付加し、包装構造物中に既に存在する酸素レベルを減少しないので、有効な低コストへの変更及び改善の必要性が存在する。
【０００６】
パッケージ内部の低い酸素環境を達成又は保持するための１つの手段は、酸素吸収物質を含有するパケットを使用することである。このパケット（屡々ポーチ又は小袋とも称される）は、製品に寄り添ってパッケージの内部に配置される。Ｓａｋａｍｏｔｏ等は、特願第１２１６３４／８１（１９８１）公報中に酸素吸収性パケットを記載している。このパケット内に保持されている酸素捕捉剤中で使用されている典型的な内容物は、ＵＳ−Ａ４８５６６５０中に記載されているような、酸素と反応して酸化第１鉄又は酸化第２鉄を形成することのできる還元鉄粉末である。このパケット内に、鉄と共に、反応促進剤、例えば塩化ナトリウム及び水吸収剤、例えばシリカゲルが内包されていることも、ＵＳ−Ａ−４９９２４０１中に記載のように公知である。特願第８２−２４６３４（１９８２）公報は、鉄粉末１００質量部（ｐｂｗ）、塩化アンモニウム２〜７ｐｂｗ、酸水溶液８〜１５ｐｂｗ及び低水溶性の充填剤、例えば活性チョーク２０〜５０ｐｂｗを含有している、酸素吸収剤組成物を記載している。特願第７９−１５８３８６（１９７９）公報は、金属、例えば鉄、銅又は亜鉛及び場合により、金属１ｐｂｗ当たり０．００１〜１００ｐｂｗのレベルでの金属ハロゲン化物、例えば塩化ナトリウム又は塩化亜鉛及び充填剤、例えばチョークを、金属１ｐｂｗ当たり０．０１〜１００ｐｂｗレベルで含有している、酸素を拘留する組成物を記載している。
【０００７】
パケット中で使用されている酸素吸収剤又は捕捉物質は、パッケージ内部の酸素（屡々、ヘッドスペース酸素とも称される）と化学的に反応することができるが、これらは、外部酸素がこのパッケージ内に侵入することを阻止しない。従って、その中でそのようなパケットが使用される包装のためには、付加的な保護、例えばラッピング又は前記のタイプのパッシブバリアフィルムを包含することが一般的である。このことは製品コストを高める。多くの製造容易な食品において、酸素捕捉剤パケットに伴う他の困難は、消費者が誤ってこれを開いて、その内容物を食品と一緒に消費することがありうることである。更に、パケットを容器中に配置する余分な製造工程は、製品のコストを高め、製造を遅らせることになりうる。更に、酸素吸収剤パケットは液体製品と一緒には使用できない。
【０００８】
これらの欠点及び制限の観点から、直接、包装用品の壁内に、いわゆる"アクチブ酸素吸収剤"、即ち酸素と反応するものを取り入れることが提案されている。このような包装用品は、その壁内に浸透する酸素と反応する物質を含有するように形成されているので、この包装は、酸素の移動を遮断するがそれとは反応しないパッシブバリアフィルムとは区別される「アクチブバリア(active-barrier)」を提供すると言われている。アクチブバリアパッケージングは、それが、外から製品に達する酸素を阻止するだけでなく、容器内に存在する酸素を吸収することもできるので、酸素敏感な製品を保護するための魅力的な方法である。アクチブバリアパッケージングを得るための手段は、酸化可能な金属（例えば鉄）と電解質（例えば塩化ナトリウム）との混合物を、適当な樹脂溶融加工中に取り込み、結果的に単一層又は多層のシート又はフィルム中に導入して、結果的に酸素捕捉剤含有シート又はフィルムを生じさせ、剛性又は柔軟性の容器に、又は他の包装用品又は構成要素の形にすることである。このタイプのアクチブバリアは、鉄、亜鉛又は銅及び金属ハロゲン化物を含有している熱可塑性樹脂から成る酸素捕捉シートに関する特願第５６−６０６４２（１９８１）公報中に記載されている。記載されている樹脂には、ポリエチレン及びポリエチレンテレフタレートが包含されている。塩化ナトリウムが好適な金属ハロゲン化物である。成分割合は、樹脂１００部当たり金属ハロゲン化物１〜５００部、かつ、金属１００部当たり金属ハロゲン化物１〜２００部が存在する割合である。同様に、ＵＳ−Ａ−５１５３０３８は、酸素捕捉剤及び場合による水吸収剤をガスバリア樹脂中に導入することにより形成された樹脂組成物から形成されている、種々の層構造のプラスチック多層容器を記載している。この酸素捕捉剤は、金属粉末、例えば鉄、低原子価の金属酸化物又は還元金属化合物であることができる。この酸素捕捉剤は、補助化合物、例えばアルカリ金属又はアルカリ土類金属の水酸化物、炭酸塩、亜硫酸塩又はチオ亜硫酸塩、第３級リン酸塩、第２級リン酸塩、有機酸塩又はハロゲン化物と組み合わせて使用することができる。水吸収剤は、無機塩、例えば塩化ナトリウム、塩化カルシウム、塩化亜鉛、塩化アンモニウム、硫酸アンモニウム、硫酸ナトリウム、硫酸マグネシウム、リン酸水素ジナトリウム、リン酸二水素ナトリウム、炭酸カリウム又は硝酸ナトリウムであることができる。酸素捕捉剤は、バリア樹脂の質量に対して１〜１０００質量％で存在することができる。水吸収剤は、バリア樹脂の質量に対して１〜３００質量％で存在することができる。
【０００９】
酸化可能な金属（例えば鉄）及び金属ハロゲン化物（例えば塩化ナトリウム）を熱可塑性層中に導入する捕捉剤系に伴う困難は、酸化反応の無効性である。アクチブバリアパッケージング中での充分な酸素吸収を得るためには、捕捉剤組成物の高装荷量が屡々使用されている。このことは典型的に、捕捉組成物を含有しているシート、フィルム及び他のパッケージング層又は壁構造が比較的厚いことを要求する。このこと自体は、包装材料のコストの一因となり、適切な酸素捕捉能を有する薄いパッケージングフィルムの達成を阻止することになりうる。
【００１０】
ＵＳ−Ａ−４１０４１９２中に記載されている他の酸素捕捉組成物は、亜二チオン酸塩及び結晶水又は水和水を有している化合物少なくとも１種を含有している。これら化合物のリストは、炭酸塩、硫酸塩、亜硫酸塩及びリン酸塩を包含する種々の水和されたナトリウム塩であり；ピロ燐酸ナトリウム１０水和物が特別に挙げられている。この特許の第１表中の例１に記載されているように、ピロ燐酸ナトリウム１０水和物は、最低の効果の試験化合物であった。加えて、水和物含有化合物の使用は、高温処理を必要とする酸素捕捉樹脂中では好適であり得ない。ＵＳ−Ａ−５７４４０５６、ＵＳ−Ａ−６３６９１４８及びＵＳ−Ａ−６５８６５１４は、酸化可能な金属成分、電解質成分及び非電解質系酸性化成分を含有している酸素捕捉組成物を記載しており、これは、熱可塑性樹脂溶融二次加工温度で熱的に安定である。
【００１１】
ＷＯ２００６／０８９８９５は、その中の酸性化反応に寄与する電解質成分が、ルイス酸塩及び／又はその付加生成物の加水分解により得られている類似の系を記載している。このタイプの捕捉剤系の困難は、ポリマーマトリックス内での酸化反応の比較的な無効性である。実際に、この捕捉剤組成物は、通常は、コスト、相容性、透明性及び発色をもたらす高い装荷量で使用しなければならない。ＥＰ−Ａ−１４２３４５６中では、より高い透明性のプラスチック目的物を得るために、金属の濃度が０．２５％を下回るように制限されており、著しくその作用効果を制限している。従って、包装された商品中の酸素レベルを保持又は減少するための種々の研究が進められているが、改良された酸素捕捉組成物及びこれを用いる包装材料の必要性がなお残っている。
【００１２】
従って本発明の１つの課題は、改良された酸素捕捉組成物及び包装材を提供することである。もう一つの課題は、改良された作用効果で低コストの酸素捕捉組成物を提供することである。もう一つの課題は、比較的低い濃度ですら、ラミネートされ、かつ同時押出しされた多層フィルム及びシートを包含する、広範囲のアクチブバリアパッケージングフィルム及びシート中で有効に使用できる、酸素捕捉組成物を提供することである。もう一つの課題は、容器中への外部酸素の通過を遅延させ、容器内に存在する酸素を吸収する又は双方の手段によって、酸素敏感な製品の貯蔵寿命（Shelf-life）を増加させることのできる、アクチブバリアパッケージング容器を提供することである。もう一つの課題は、当業者にとっては明らかになるであろう。
【００１３】
酸化可能な金属粒子（例えばＵＳ−Ａ−５７４４０５６、ＵＳ−Ａ−６３６９１４８、ＵＳ−Ａ−６５８６５１４及びＷＯ２００６／０８９８９５中に記載されている様な）、殊にその大きい寸法が１０００μｍ〜１０μｍ、より好ましくは１０μｍ〜３００μｍ、特に１０μｍ〜５０μｍである粒子に加えて、一般に熱可塑性樹脂を加工するために使用される温度で熱的に安定で、かつ電解質及び非電解質系酸性化成分と組み合わせて使用される、非イオン界面活性剤、例えば線状の飽和Ｃ１６〜Ｃ１８脂肪アルコールからの又は主に非分枝の飽和Ｃ１３〜Ｃ５０オキソ−アルコールからのアルキルポリエチレングリコールエーテル；ポリプロピレングリコール及びポリプロピレン−ブロック−ポリエチレングリコールコポリマーの添加は、金属の各単位と反応可能である酸素の量を増加させることができることが観察されている。
【００１４】
従って、この酸化反応はより容易に起こり、全体の酸素捕捉性能が促進されうる。この大きい反応性は、特に反応の大きい速度及び量（大きい捕捉能及び速度）を達成するために、又は目標環境と接触する捕捉組成物の量を減少させることによって、より澄明及び透明ですらあるプラスチックフィルム又は容器との反応の同様な速度及び量を達成するために、有利に利用することができる。
【００１５】
従って、本発明は、酸素捕捉組成物、ポリマー樹脂及び前記酸素捕捉組成物を含有している組成物、前記組成物を含有している物品、前記酸素捕捉組成物を含有しているマスターバッチ及び食品包装での前記酸素捕捉組成物の使用に関する。
【００１６】
従って、本発明は、
（Ｉ）酸化可能な金属成分、
（ＩＩ）電解質成分、
（ＩＩＩ）非電解質系酸性化成分  及び
（ＩＶ）好ましくは、アルキルポリエチレングリコールエーテル、ポリエチレングリコール、ポリプロピレングリコール、ポリプロピレングリコールポリエチレングリコールブロックコポリマー及びポリエチレンポリエチレングリコールブロックコポリマーから成る群から選択された非イオン界面活性剤成分
を含有している、酸素捕捉性組成物に関する。
【００１７】
前記の酸素捕捉組成物を含有している物品、前記酸素捕捉組成物を含有しているマスターバッチ及び食品包装材中での前記酸素捕捉組成物の使用。
【００１８】
本発明の酸化可能な金属は、Ａｌ、Ｍｇ、Ｚｎ、Ｃｕ、Ｆｅ、Ｓｎ、Ｃｏ又はＭｎでありうるが、コスト及び反応性の釣合いのためには、Ｆｅが有利である。このような金属の又はこのような金属と他の成分との合金又はブレンドも好適である。粒子は任意の形状、例えば球形、八面体、立方体、ロッド又は血小板等の形であることができる。これらは、ポリマーマトリックス中での良好な分散のため又は最適反応性のために官能化されている（functionnalized）ことができる。しかしながら、好適な金属粒子は、官能化されていないか又は特異的な結合によって又はポリマー、有機成分又は有機金属成分との相互反応によっても、酸素移動に対して不透過性に安定化されている。
【００１９】
酸化可能な金属、電解質、非電解質系酸性化成分及び非イオン界面活性剤の合計は、全組成物の５〜５０％であることができ、バランスはポリマー樹脂である。
【００２０】
電解質と非電解質系酸性化成分との質量比は、１０／９０から９０／１０まで変動可能である。電解質及び非電解質系酸性化成分の合計は、金属１００質量部当たり２０〜５００質量部であることができる。
【００２１】
加えて、非イオン界面活性剤と電解質との質量比は、１０／９０から９０／１０まで変動可能である。電解質及び非イオン界面活性剤の合計は、金属１００部当たり２０〜５００質量部であることができる。
【００２２】
非電解質系酸性化成分には、種々の非電解質系有機酸及び無機酸及びそれらの塩が包含される。特別な化合物の例には、無水クエン酸、クエン酸一ナトリウム塩、硫酸アンモニウム、硫酸マグネシウム、ピロ燐酸二水素二ナトリウム（即ち、酸性ピロ燐酸ナトリウム：Ｎａ２Ｈ２Ｐ２Ｏ７として公知である）、メタリン酸ナトリウム、三メタリン酸ナトリウム、六メタリン酸ナトリウム、クエン酸二ナトリウム塩、リン酸アンモニウム、硫酸アルミニウム、ニコチン酸、硫酸アルミニウムアンモニウム、一塩基性リン酸ナトリウム及び硫酸アルミニウムカリウムが包含される。このような物質の組み合わせ物も使用できる。
【００２３】
特に好ましい非電解質系酸性化成分は、成分（ＩＩＩ）として、アルカリ金属酸性ピロ燐酸塩又はアルカリ土類金属酸性ピロリン酸塩及び場合により付加的に、成分（ＩＩＩａ）として、アルカリ金属二水素リン酸塩（例えばＮａＨ２ＰＯ４）又はアルカリ土類金属二水素リン酸塩からなる。好ましくは、成分（ＩＩＩ）１００質量部当たり、成分（ＩＩＩａ）少なくとも１質量部、特に１〜１０質量部が使用される。
【００２４】
特に有利な非イオン界面活性剤は、好ましくは、線状の飽和Ｃ１６〜Ｃ１８脂肪アルコールから製造されている、式ＲＯ（ＣＨ２ＣＨ２Ｏ）ｘＨ（１）（式中、Ｒは飽和Ｃ１６〜Ｃ１８脂肪アルコール基であり、ｘは１１〜８０、好ましくは１１、１８、２５、５０又は８０である）を有するアルキルポリエチレングリコールエーテル（Ｌｕｔｅｎｓｏｌ（登録商標）ＡＴタイプ）である。
【００２５】
同様に、式（１）の非イオン界面活性剤（式中のＲはＣ１３〜Ｃ１５−飽和の、主に非分枝のオキソアルコール残基であり、ｘは３〜３０の数値、好ましくは３、４、５、７、８、１０、１１及び３０である）（Ｌｕｔｅｎｓｏｌ（登録商標）ＡＯタイプ）が好ましい。
【００２６】
同様に、非イオン界面活性剤としては、２００〜１２０００ｇ／モルの分子量を有している、式：
【化１】
2013502473.tif 000002
のポリエチレン又はポリプロピレングリコール（Ｐｌｕｒｉｏｌ（登録商標）Ｅタイプ及びＰｌｕｒｉｏｌ（登録商標）Ｐタイプ）が有利である。
【００２７】
同様に、非イオン界面活性剤としては、その中の中心ポリプロピレングリコール単位が２個のポリエチレン単位で側面結合（flanked）されていて、式：
【化２】
2013502473.tif 000003
を有し、９００〜３５００ｇ／モルの範囲の分子量を有している、ブロックコポリマー（Ｐｌｕｒｏｎｉｃ（登録商標）ＰＥタイプ）が有利である。
【００２８】
式（４）の有利な化合物は、分子中にポリエチレングリコール１０〜８０％、特に４０〜８０質量％を有する。ｍ＋ｎ＋ｚの合計は、例えば１５〜８０の数である。
【００２９】
本発明による特に好ましい酸素捕捉組成物は、
（Ｉ）酸化可能な金属成分、
（ＩＩ）ＮａＣｌ、ＫＣｌ及びＣａＣｌ２からなる群から選択された電解質成分、
（ＩＩＩ）非電解質系酸性化成分、好ましくはアルカリ金属酸性ピロ燐酸塩又はアルカリ土類金属酸性ピロ燐酸塩及び
（ＩＶ）好ましくは、式：ＲＯ（ＣＨ２ＣＨ２Ｏ）ｘＨ  （１）（式中、Ｒは線状の飽和Ｃ１６〜Ｃ１８脂肪アルコール残基であり、ｘは１１〜１８の数値、好ましくは１１、１８、２５、５０及び８０である）を有する線状の飽和Ｃ１６〜Ｃ１８脂肪アルコールから製造されたアルキルポリエチレングリコールエーテルを包含している群から選択された非イオン界面活性剤成分
を含有している。
【００３０】
本発明によるもう一つの特に有利な酸素捕捉組成物は、
（Ｉ）酸化可能な金属成分、
（ＩＩ）ＮａＣｌ、ＫＣｌ及びＣａＣｌ２からなる群から選択された電解質成分、
（ＩＩＩ）非電解質系酸性化成分、好ましくはアルカリ金属酸性ピロ燐酸塩又はアルカリ土類金属酸性ピロ燐酸塩及び
（ＩＶ）好ましくは、式：ＲＯ（ＣＨ２ＣＨ２Ｏ）ｘＨ  （１）（式中、ＲはＣ１３〜Ｃ１５飽和の、主に非分枝のオキソアルコール残基であり、ｘは３〜３０の数値、好ましくは３、４、５、７、８、１０、１１及び３０である）を有する線状の飽和Ｃ１６〜Ｃ１８脂肪アルコールから製造されたアルキルポリエチレングリコールエーテルを包含している群から選択された非イオン界面活性剤成分
を含有している。
【００３１】
本発明によるもう一つの特に有利な酸素捕捉組成物は、
（Ｉ）酸化可能な金属成分、
（ＩＩ）ＮａＣｌ、ＫＣｌ及びＣａＣｌ２からなる群から選択された電解質成分、
（ＩＩＩ）非電解質系酸性化成分、好ましくはアルカリ金属酸性ピロ燐酸塩又はアルカリ土類金属酸性ピロ燐酸塩及び
（ＩＶ）２００〜１２０００ｇ／モルの範囲の分子量を有している、式：
【化３】
2013502473.tif 000004
のポリエチレン又はポリプロピレングリコールからなる群から選択された非イオン界面活性剤成分
を含有している。
【００３２】
本発明によるもう一つの特に有利な酸素捕捉組成物は、
（Ｉ）酸化可能な金属成分、
（ＩＩ）ＮａＣｌ、ＫＣｌ及びＣａＣｌ２からなる群から選択された電解質成分、
（ＩＩＩ）非電解質系酸性化成分、好ましくはアルカリ金属酸性ピロ燐酸塩又はアルカリ土類金属酸性ピロ燐酸塩及び
（ＩＶ）中の中心ポリプロピレングリコール単位が２個のポリエチレン単位により側面結合されていて、式：
【化４】
2013502473.tif 000005
を有し、９００〜３５００ｇ／モルの範囲の分子量を有している、ブロックコポリマーを包含する群から選択された非イオン界面活性剤成分
を含有している。
【００３３】
本発明の特に好ましい１態様は、
（Ｉ）酸化可能な金属成分が鉄であり、
（ＩＩ）電解質成分がＮａＣｌであり、
（ＩＩＩ）非電解質系酸性化成分がＮａ２Ｈ２Ｐ２Ｏ７であり、かつ
（ＩＶ）非イオン界面活性剤成分が、アルキルポリエチレングリコールエーテル、ポリエチレングリコール、ポリプロピレングリコール、ポリプロピレングリコールポリエチレングリコールブロックコポリマー及びポリエチレンポリエチレングリコールブロックコポリマーから成る群から選択されており；
及び場合による成分（ＩＩＩａ）がＮａＨ２ＰＯ４である、
酸素捕捉組成物に関する。
【００３４】
本発明による酸素捕捉組成物の成分は、酸素捕捉効果を提供するために有効な割合で存在している。好ましくは、酸化可能な金属成分１００質量部当たり、電解質成分と酸性化成分とを足したもの少なくとも１質量部が存在し、電解質成分と非電解質系酸性化成分との質量比は、例えば９９：１〜１：９９、特に１０：９０〜９０：１０である。酸素との反応のために酸化可能な金属成分の有効な使用を促進するために、酸化可能な金属成分１００部当たり電解質と非電解質系酸性化成分とを足したもの少なくとも約１０部が存在することがより好ましい。酸化効率、低コスト及び加工及び取扱い容易性の有利な組み合わせを達成するためには、金属成分１００部当たり電解質と非電解質系酸性化成分とを足したもの２０〜５００、特に３０〜１３０部が最も有利である。
【００３５】
有利な１態様によれば、酸素捕捉組成物は、付加的に、酸化可能な金属の酸化効率を更に高めるための水吸収性結合剤を含有することができる。この結合剤は、促進剤化合物の存在における金属の酸化を促進する付加的な水分の供給に役立つことができる。使用のために好適な水吸収性結合剤には、水中でそれ自体の質量の少なくとも約５％を吸収し、化学的に不活性である物質が包含される。好適な結合剤の例には、珪藻土、ベーマイト、カオリンクレー、ベントナイトクレー、酸性白土、活性クレー、ゼオライト、分子篩、タルク、焼成バーミキュライト、活性炭素、グラファイト、カーボンブラック等が包含される。有機結合剤を使用することも考慮されており、種々の水吸収剤ポリマーを包含する例が、ＥＰ−Ａ−４２８７３６中に記載されている。このような結合剤の混合物を使用することもできる。好ましい結合剤は、ベントナイトクレー、カオリンクレー及びシリカゲルである。
【００３６】
存在する場合の水吸収性結合剤は、金属１００部当たり５〜１００部の量で有利に使用される。結合剤成分がプラスチック中への配合組成物中で使用される場合には、この結合剤は、加工の容易性を確保するために充分低い装荷量で酸化作用を高めるために、金属１００部当たり１０〜５０部の量で存在することが最も有利である。
【００３７】
本発明のもう一つの態様は、前記のように定義され、場合により慣用の添加剤を含有し、更に成分（Ｖ）として、本発明の非イオン界面活性剤（ＩＶ）とは異なる付加的なポリマー樹脂を含有している、酸素捕捉組成物に関する。
【００３８】
このようなポリマー樹脂の例は、次のものである：
１．モノオレフィン及びジオレフィンのポリマー、例えば、ポリプロピレン、ポリイソブチレン、ポリブテ−１−エン、ポリ−４−メチルペンテ−１−エン、ポリビニルシクロヘキサン、ポリイソプレン又はポリブタジエン、同様に、シクロオレフィンの、例えばシクロペンテン又はノルボロネンのポリマー、ポリエチレン（これは場合により架橋されていてよい）、例えば高密度ポリエチレン（ＨＤＰＥ）、高密度及び高分子量のポリエチレン（ＨＤＰＥ−ＮＭＷ）、高密度及び超分子量のポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、（ＶＬＤＰＥ）及び（ＵＬＤＰＥ）。
【００３９】
ポリオレフィン、即ち、前節に例示されているモノオレフィンのポリマー、好ましくはポリエチレン及びポリプロピレンは、殊に下記の種々の方法により製造することができる：
ａ）ラジカル重合（通常は高圧下に及び高温で）、
ｂ）通例、周期律表の第ＩＶｂ、Ｖｂ又はＶＩＩＩ族の金属１個以上を含有している触媒を用いる触媒作用重合。これらの金属は、通常は１個以上の配位子、典型的にはオキサイド、ハライド、アルコレート、エステル、エーテル、アミン、アルキル、アルケニル及び／又はアリールを有し、これらはπ−又はσ−配位結合していることができる。これらの金属錯体は、遊離の形であるか又は担体上に、典型的には活性化塩化マグネシウム、塩化チタニウム（ＩＩＩ）、アルミナ又は酸化珪素上に固定されていることができる。これらの触媒は重合媒体中に可溶又は不可溶であることができる。これら触媒は、それら自体が重合で使用できるか、又は更なる活性化剤、典型的には金属アルキル、金属水素化物、金属アルキルハライド、金属アルキルオキサイド又は金属アルキルオキサンを用いることができ、前記の金属は、周期律表第Ｉａ、ＩＩａ及び／又はＩＩＩａ族の元素である。これら活性化剤は、慣用のように他のエステル、エーテル、アミン又はシルルエーテル基で変性されていることもできる。これらの触媒系は、通常は、フィリップス（Phillips）、スタンダード  オイル  インディアナ（Standard Oil Indiana）、チーグラー（−ナッタ）、ＴＮＺ（ＤｕＰｏｎｔ）、メタロセン又はシングルサイト触媒（ＳＳＣ）と称される。
【００４０】
２．１）に記載のポリマーの混合物、例えばポリプロピレンとポリイソブチレン、ポリプロピレンとポリエチレン（例えばＰＰ／ＨＤＰＥ、ＰＰ／ＬＤＰＥ）及び異なるタイプのポリエチレンの混合物（例えばＬＤＰＥ／ＨＤＰＥ）。
【００４１】
３．モノオレフィン及びジオレフィン相互の又は他のビニルモノマーとのコポリマー、例えばエチレン／プロピレンコポリマー、線状低密度ポリエチレン（ＬＬＤＰＥ）及びこれと低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えば、ＣＯＣのようなエチレン／ノルボルネン）、エチレン／１−オレフィンコポリマー（ここで、１−オレフィンは、その場で形成されている）；プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／酢酸ビニルコポリマー又はエチレン／アクリル酸コポリマー及びそれらの塩（イオノマー）、同様にエチレンとプロピレン及びジエン、例えばヘキサジエン、ジシクロペンタジエン又はエチリデン−ノルボルネンとのターポリマー；及びこのようなコポリマー相互の及び１）に記載のポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ及び交互又はランダムポリアルキレン／一酸化炭素コポリマー及びこれと他のポリマー例えばポリアミドとの混合物。
【００４２】
４．炭化水素樹脂（例えばＣ５〜Ｃ９）（これらの水素化された変性物（例えば粘着付与剤）及びポリアルキレンと澱粉との混合物をも包含）。
【００４３】
１）〜４）からのホモポリマー及びコポリマーは、シンジオタクチック、アイソタクチック、ヘミ−アイソタクチック又はアタクチックを包含する立体構造を有することができ；ここで、アタクチックポリマーが有利である。ステレオブロックポリマーも包含される。
【００４４】
５．ポリスチレン、ポリ（ｐ−メチルスチレン）、ポリ（α−メチルスチレン）。
【００４５】
６．スチレン、α−メチルスチレン、ビニルトルエンの全ての異性体、殊にｐ−ビニルトルエン、エチルスチレン、プロピルスチレン、ビニルビフェニル、ビニルナフタレン及びビニルアントラセンの全ての異性体を包含する、ビニル芳香族モノマーから誘導された芳香族ホモポリマー及びコポリマー及びこれらの混合物。ホモポリマー及びコポリマーは、シンジオタクチック、アイソタクチック、ヘミ−アイソタクチック又はアタクチックを包含する立体構造を有することができ；ここで、アタクチックポリマーが有利である。ステレオブロックポリマーも包含される。
【００４６】
６ａ．前記のビニル芳香族モノマー及びエチレン、プロピレン、ジエン、ニトリル、酸、無水マレイン酸、マレインイミド、酢酸ビニル及び塩化ビニル又はアクリル誘導体及びこれらの混合物を包含するコポリマー、例えばスチレン／ブタジエン、スチレン／アクリロニトリル、スチレン／エチレン（共重合体）、スチレン／アルキルメタクリレート、スチレン／ブタジエン／アルキルアクリレート、スチレン／ブタジエン／アルキルメタクリレート、スチレン／無水マレイン酸、スチレン／アクリロニトリル／メチルアクリレート；高耐衝撃性スチレンコポリマーと他のポリマー、例えばポリアクリレート、ジエンポリマーとの混合物又はエチレン／プロピレン／ジエンターポリマー；及びスチレンのブロックコポリマー、例えばスチレン／ブタジエン／スチレン、スチレン／イソプレン／スチレン、スチレン／エチレン／ブチレン／スチレン又はスチレン／エチレン／プロピレン／スチレン。
【００４７】
６ｂ．殊にアタクチックポリスチレンの水素化により製造されたポリシクロヘキシルエチレン（ＰＣＨＥ）を包含する、６）に記載のポリマーの水素化により誘導された水素化された芳香族ポリマー（屡々ポリビニルシクロヘキサン（ＰＶＣＨ）と称される）。
【００４８】
６ｃ．６ａ）に記載のポリマーの水素化により誘導された、水素化芳香族ポリマー。
【００４９】
ホモポリマー及びコポリマーは、シンジオタクチック、アイソタクチック、ヘミ−アイソタクチック又はアタクチックを包含する立体構造を有していることができ；ここで、アタクチックポリマーが有利である。ステレオブロックポリマーも包含される。
【００５０】
７．ビニル芳香族モノマー、例えばスチレン又はα−メチルスチレンのグラフトコポリマー、例えばポリブタジエン上のスチレン又はポリブタジエン−スチレン又はポリブタジエン−アクリロニトリルコポリマー上のスチレン；ポリブタジエン上のスチレン及びアクリロニトリル（又はメタクリロニトリル）；ポリブタジエン上のスチレン、アクリロニトリル及びメチルメタクリレート；ポリブタジエン上のスチレン及び無水マレイン酸；ポリブタジエン上のスチレン、アクリロニトリル及び無水マレイン酸又はマレイミド；ポリブタジエン上のスチレン及びマレイミド；ポリブタジエン上のスチレン及びアルキルアクリレート又はメタクリレート；エチレン／プロピレン／ジエンターポリマー上のスチレン及びアクリロニトリル；ポリアルキルアクリレート又はポリアルキルメタクリレート上のスチレン及びアクリロニトリル、アクリレート／ブタジエンコポリマー上のスチレン及びアクリロニトリル、同様に、これらと６）に挙げられているコポリマーとの混合物、例えばＡＢＳ、ＭＢＳ、ＡＳＡ又はＡＥＳポリマーとして公知のコポリマー混合物。
【００５１】
８．ハロゲン含有ポリマー、例えばポリクロロプレン、塩素化されたゴム、イソブチレン−イソプレンの塩素化又は臭素化されたコポリマー（ハロブチルゴム）、塩素化又はスルホ塩素化されたポリエチレン、エチレンと塩素化されたエチレンとのコポリマー、エピクロルヒドリンホモ−及びコポリマー、殊にハロゲン−含有ビニル化合物のポリマー、例えばポリ塩化ビニル、ポリ塩化ビニリデン、ポリ弗化ビニル、ポリ弗化ビニリデン、同様に、これらのコポリマー、例えば塩化ビニル／塩化ビニリデン、塩化ビニル／酢酸ビニル又は塩化ビニリデン／酢酸ビニルコポリマー。
【００５２】
９．α，β−不飽和酸及びこの誘導体から誘導されたポリマー、例えばポリアクリレート及びポリメタクリレート；ポリメチルメタクリレート、ポリアクリルアミド及びポリアクリロニトリル（酢酸ブチルで耐衝撃性変性された）。
【００５３】
１０．９）に記載されているモノマー相互の又は他の不飽和モノマーとのコポリマー、例えばアクリロニトリル／ブタジエンコポリマー、アクリロニトリル／アルキルアクリレートコポリマー、アクリロニトリル／アルコキシアルキルアクリレート又はアクリロニトリル／ビニルハライドコポリマー又はアクリロニトリル／アルキルメタクリレート／ブタジエンターポリマー。
【００５４】
１１．不飽和アルコール及びアミン又はそのアシル誘導体又はアセタールから誘導されたポリマー、例えばポリビニルアルコール、ポリ酢酸ビニル、ポリビニルステアレート、ポリビニルベンゾエート、ポリビニルマレエート、ポリビニルブチラール、ポリアリルフタレート又はポリアリルメラミン；同様に、先の１）に記載のオレフィンとのこれらのコポリマー。
【００５５】
１２．環状エーテルのホモポリマー及びコポリマー、例えばポリエチレンオキシド、ポリプロピレンオキシド又はこれらとビスグリシジルエーテルとのコポリマー。
【００５６】
１３．ポリアセタール、例えばポリオキシメチレン及びコモノマーとしてエチレンオキサイドを含有しているこれらのポリオキシメチレン；熱可塑性ポリウレタン、アクリレート又はＭＢＳで変性されたポリアセタール。
【００５７】
１４．ポリフェニレンオキサイド及びスルファイド及びポリフェニレンオキサイドとスチレンポリマー又はポリアミドとの混合物。
【００５８】
１５．一方のヒドロキシル−末端ポリエーテル、ポリエステル又はポリブタジエン及び他方の脂肪族又は芳香族ポリイソシアネート、同様に、これらの前駆物から誘導されたポリウレタン。
【００５９】
１６．ジアミン及びジカルボン酸から及び／又はアミノカルボン酸又は相応するラクタムから誘導されたポリアミド及びコポリアミド、例えばポリアミド４、ポリアミド６、ポリアミド６／６、６／１０、６／９、６／１２、４／６、１２／１２、ポリアミド１１、ポリアミド１２、ｍ−キシレンジアミン及びアジピン酸から生じる芳香族ポリアミド；ヘキサメチレンジアミン及びイソフタル酸及び／又はテレフタル酸から、かつ変性剤としてのエラストマーを用いて又は用いないで製造されたポリアミド、例えばポリ−２，４，４−トリメチルヘキサメチレンテレフタレート又はポリ−ｍ−フェニレンイソフタルアミド；及び前記のポリアミドとポリオレフィンとのブロックコポリマー、オレフィンコポリマー、イオノマー又は化学的に結合された又はグラフトされたエラストマー；同様に、ＥＰＤＭ又はＡＢＳで変性されたポリアミド又はコポリアミド；及び加工の間に縮合されたポリアミド（ＲＩＭポリアミド系）。
【００６０】
１７．ポリ尿素、ポリイミド、ポリアミド−イミド、ポリエーテルイミド、ポリエステルイミド、ポリヒダントイン及びポリベンズイミダゾール。
【００６１】
１８．ジカルボン酸及びジオールから及び／又はヒドロキシカルボン酸又は相応するラクトンから誘導されたポリエステル、例えばポリエチレンテレフタレート、ポリブチレンテレフタレート、ポリ−１，４−ジメチロールシクロヘキサンテレフタレート、ポリアルキレンナフタレート（ＰＡＮ）及びポリヒドロキシベンゾエート、同様に、ヒドロキシル−末端ポリエーテルから誘導されたブロックコポリエーテルエステル；及びポリカーボネート又はＭＢＳで変性されたポリエステル。
【００６２】
１９．ポリカーボネート及びポリエステルカーボネート。
【００６３】
２０．ポリケトン。
【００６４】
２１．ポリスルホン、ポリエーテルスルホン及びポリエーテルケトン。
【００６５】
２２．一方のアルデヒド及び他方のフェノール、尿素及びメラミンから誘導された、架橋結合されたポリマー、例えばフェノール／ホルムアルデヒド樹脂、尿素／ホルムアルデヒド樹脂及びメラミン／ホルムアミド樹脂。
【００６６】
２３．乾燥及び非乾燥アルキド樹脂。
【００６７】
２４．飽和又は不飽和ジカルボン酸と多価アルコールとのコポリエステル及び架橋剤としてのビニル化合物から誘導された不飽和ポリエステル樹脂及びそれの低引火性のハロゲン含有変性体。
【００６８】
２５．置換されたアクリレート、例えばエポキシアクリレート、ウレタンアクリレート又はポリエステルアクリレートから誘導された架橋可能なアクリル樹脂。
【００６９】
２６．メラミン樹脂、尿素樹脂、イソシアネート、イソシアヌレート、ポリイソシアネート又はエポキシ樹脂と架橋結合されたアルキド樹脂、ポリエステル樹脂及びアクリレート樹脂。
【００７０】
２７．脂肪族、環状脂肪族、ヘテロ環式又は芳香族グリシジル化合物から誘導された架橋結合されたエポキシ樹脂、例えば、ビスフェノールＡ及びビスフェノールＦのグリシジルエーテルの生成物（これらは、慣用の硬化剤、例えば無水物又はアミンと架橋結合されている）から、促進剤を用いて又は用いずに誘導された架橋結合されたエポキシ樹脂。
【００７１】
２８．天然のポリマー、例えばセルロース、ゴム、ゼラチン及び化学的に変性されたこれらの同族誘導体、例えば酢酸セルロース、プロピオン酸セルロース及び酪酸セルロース又はセルロースエーテル、例えばメチルセルロース；同様に、ロジン及びこれらの誘導体。
【００７２】
２９．前記ポリマーのブレンド（ポリマーブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【００７３】
３０．天然由来の及び合成有機物質（これらは、純粋なモノマー化合物又はこのような化合物の混合物である）、例えば鉱油、獣脂及び植物脂、油及びワックス又は合成エステル（例えばフタレート、アジペート、ホスフェート又はトリメリテート）をベースとする油、脂肪及びワックス及び合成エステルと鉱油との任意の割合の混合物、紡糸組成物として使用されるこれらの典型的なもの、同様に、このような物質の水性エマルジヨン。
【００７４】
３１．天然又は合成ゴム、例えば天然ラテックス又はカルボキシル化されたスチレン／ブタジエンコポリマーのラテックスの水性エマルジヨン。
【００７５】
その中に本発明の酸素捕捉組成物の有効量が導入でき、かつ層状形態、例えばフィルム、シート又は壁構造に成形されうる、前記リストの好適なポリマー樹脂は、本発明の局面に従う組成物中でプラスチック樹脂として使用することができる。使用できる熱可塑性及び熱硬化性樹脂は、例えばナイロン６、ナイロン６６及びナイロン６１２、線状及び分枝したポリエステル、例えばポリエチレンテレフタレート、ポリブチレンテレフタレート及びポリエチレンナフタレート、ポリスチレン、ポリカーボネート、非置換の、置換された又は官能化されたオレフィンのポリマー、例えばポリ塩化ビニル、ポリ塩化ビニリデン、ポリアクリルアミド、ポリアクリロニトリル、ポリ酢酸ビニル、ポリアクリル酸、ポリビニルメチルエーテル、エチレンビニルアセテートコポリマー、エチレンメチルアクリレートコポリマー、ポリエチレン、ポリプロピレン、エチレン−プロピレンコポリマー、ポリ（１−ヘキセン）、ポリ（４−メチル−１−ペンテン）、ポリ（１−ブテン）、ポリ（３−メチル−１−ブテン）、ポリ（３−フェニル−１−プロペン）及びポリ（ビニルシクロヘキサン）である。
【００７６】
好ましいポリマーは、特に、２×１０-12ｃｍ3ｃｍｃｍ-2ｓｅｃ-1Ｈｇより大きい酸素透過係数（２０℃の温度で測定）及び０％の相対湿度を有する熱可塑性プラスチックである。それというのも、このような樹脂は、比較的安価で、パッケージング構造に容易に成形可能であり、かつ、本発明による酸素捕捉性組成物と共に使用される場合に、酸素敏感な製品に対する高度のアクチブバリア保護作用を提供することができるからである。この例には、ポリエチレンテレフタレート及びポリアルファ−オレフィン樹脂、例えば高密度、低密度及び線状の低密度ポリエチレン及びポリプロピレンが包含される。酸素捕捉組成物の比較的低いレベル、例えば樹脂１００部当たり５〜１５部ですら、このような樹脂に対する高度の酸素バリア保護を提供することができる。これらの有利な樹脂の内で、酸素に対する透過性は、ポリエチレンテレフタレート、ポリプロピレン、高密度ポリエチレン、線状低密度ポリエチレン及び低密度ポリエチレンの順序で増加し、他のことは同等である。従って、このようなポリマー樹脂に関して、所定のレベルの酸素遮断効果を達成するための酸素捕捉剤装荷量は、同様な順序で増加し、他のことは同等である。
【００７７】
本発明の酸素捕捉組成物と一緒に使用又は配合するための熱可塑性樹脂の選択の際に、樹脂中の残留酸化防止化合物の存在は、酸素吸収作用にとって不利でありうる。フェノールタイプの酸化防止剤及び亜リン酸塩タイプの酸化防止剤は、樹脂及びこれから得られる二次加工製品の熱安定性の増加の目的のために、ポリマー製造時に慣用されている。この残留酸化防止剤の詳細な例には、ブチル化されたヒドロキシトルエン、テトラキス（メチレン（３，５−ジ−ｔ−ブチル−４−ヒドロキシヒドシンナメート）メタン及びトリイソオクチルホスファイトが包含される。このような酸化防止剤は、本発明中で使用される酸素捕捉成分と混同されるべきではない。一般に、本発明の捕捉剤組成物の酸素吸収性は、残留酸化防止化合物のレベルが減少されるにつれて改良される。従って、低レベルの、好ましくは樹脂の約１６００ｐｐｍを下回る、最も好ましくは約８００ｐｐｍを下回る、フェノールタイプ又は亜リン酸塩タイプの酸化防止剤を含有している市場で入手可能な樹脂が、本発明で使用するために好適である（要求されないとしても）。それらの例は、Ｄｏｗ  Ｃｈｅｍｉｃａｌ  Ｄｏｗｌｅｘ  ２０３２（ＲＴＭ）線状低密度ポリエチレン（ＬＬＤＰＥ）；Ｕｎｉｏｎ  Ｃａｒｂｉｄｅ  ＧＲＳＮ  ７０４７（ＰＴＭ）ＬＬＤＰＥ；Ｇｏｏｄｙｅａｒ  ＰＥＴ"Ｔｒａｙｔｕｆ"９５０６ｍ（ＲＴＭ）；及びＥａｓｔｍａｎ  ＰＥＴＧ  ６７６３（ＲＴＭ）である。残留酸化防止剤の量の測定は、高圧液体クロマトグラフィを用いて行うことができる。
【００７８】
加えて所望の場合には、下記の慣用の添加剤１種以上を、酸素捕捉剤処方物と組み合わせて使用することができ；このリストには、例えば酸化防止剤、ＵＶ吸収剤及び／又は光安定剤等、例えば次のものが包含される：
１．アルキル化されたモノフェノール、例えば２，６−ジ−ｔ−ブチル−４−メチルフェノール、２−ｔ−ブチル−４，６−ジメチルフェノール、２，６−ジ−ｔ−４−エチルフェノール、２，６−ジ−ｔ−ブチル−４−ｎ−ブチルフェノール、２，６−ジ−ｔ−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−ｔ−ブチル−４−メトキシメチルフェノール、線状の又は側鎖中で分枝しているノニルフェノール、例えば２，６−ジ−ノニル−４−メチルフェノール、２，４−ジメチル−６−（１’−メチルウンデシ−１’−イル）フェノール、２，４−ジメチル−６−（１’−メチルヘプタデシ−１’−イル）フェノール、２，４−ジメチル−６−（１’−メチルトリデシ−１’−イル）フェノール及びこれらの混合物。
【００７９】
２．アルキルチオメチルフェノール、例えば２，４−ジオクチルチオメチル−６−ｔ−ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００８０】
３．ヒドロキノン及びアルキル化されたヒドロキノン、例えば２，６−ジ−ｔ−ブチル−４−メトキシフェノール、２，５−ジ−ｔ−ブチルヒドロキノン、２，５−ジ−ｔ−アミルヒドロキノン、２，６−ジフェニル−４−オクタデシルオキシフェノール、２，６−ジ−ｔ−ブチルヒドロキノン、２，５−ジ−ｔ−ブチル−４−ヒドロキシアニソール、３，５−ジ−ｔ−ブチル−４−ヒドロキシアニソール、３，５−ジ−ｔ−ブチル−４−ヒドロキシフェニル）ステアレート、ビス（３，５−ジ−ｔ−ブチル−４−ヒドロキシフェニル）アジペート。
【００８１】
４．トコフェロール、例えばα−トコフェロール、β−トコフェロール、γ−トコフェロール、δ−トコフェロール及びこれらの混合物（ビタミンＥ）。
【００８２】
５．ヒドロキシル化されたチオジフェニルエーテル、例えば２，２’−チオビス（６−ｔ−ブチル−４−メチルフェノール）、２，２’−チオビス（４−オクチルフェノール）、４，４’−チオビス（６−ｔ−ブチル−３−メチルフェノール）、４，４’−チオビス（６−ｔ−ブチル−２−メチルフェノール）、４，４’−チオビス（３，６−ジ−ｓｅｃ−アミルフェノール）、４，４’−ビス（２，６−ジメチル−４−ヒドロキシフェニル）ジスルファイド。
【００８３】
６．アルキリデンビスフェノール、例えば２，２’−メチレンビス（６−ｔ−ブチル−４−メチルフェノール）、２，２’−メチレンビス（６−ｔ−ブチル−４−エチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−ｔ−ブチルフェノール）、２，２’−エチリデンビス（４，６−ジ−ｔ−ブチルフェノール）、２，２’−エチリデンビス（６−ｔ−ブチル−４−イソブチルフェノール）、２，２’−メチレンビス［６−（α−メチルベンジル）−４−ノニルフェノール］、２，２’−メチレンビス［６−（α，α’−ジメチルベンジル）−４−ノニルフェノール］、４，４’−メチレンビス（２，６−ジ−ｔ−ブチルフェノール）、４，４’−メチレンビス（６−ｔ−ブチル−２−メチルフェノール）、１，１−ビス（５−ｔ−ブチル−４−ヒドロキシ−２−メチルフェニル）ブタン、２，６−ビス（３−ｔ−ブチル−５−メチル−２−ヒドロキシベンジル）−４−メチルフェノール、１，１，３−トリス（５−ｔ−ブチル−４−ヒドロキシ−２−メチルフェニル）ブタン、１，１−ビス（５−ｔ−ブチル−４−ヒドロキシ−２−メチルフェニル）−３−ｎ−ドデシルメルカプトブタン、エチレングリコールビス［３，３−ビス（３’−ｔ−ブチル−４’−ヒドロキシフェニル）ブチラート］、ビス（３−ｔ−ブチル−４−ヒドロキシ−５−メチル−フェニル）ジシクロペンタジエン、ビス［２−（３’−ｔ−ブチル−２’−ヒドロキシ−５’−メチルベンジル）−６−ｔ−ブチル−４−メチルフェニル］テレフタレート、１，１−ビス−（３，５−ジメチル−２−ヒドロキシフェニル）ブタン、２，２−ビス（３，５−ジ−ｔ−ブチル−４−ヒドロキシフェニル）プロパン、２，２−ビス（５−ｔ−ブチル−４−ヒドロキシ−２−メチルフェニル）−４−ｎ−ドデシルメルカプトブタン、１，１，５，５−テトラ−（５−ｔ−ブチル−４−ヒドロキシ−２−メチルフェニル）ペンタン。
【００８４】
７．Ｏ−、Ｎ−及びＳ−ベンジル化合物、例えば３，５，３’，５’−テトラ−ｔ−ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−ｔ−ブチルベンジルメルカプトアセテート、トリス（３，５−ジ−ｔ−ブチル−４−ヒドロキシベンジル）アミン、ビス（４−ｔ−ブチル−３−ヒドロキシ−２，６−ジメチルベンジル）ジチオテレフタレート、ビス（３，５−ジ−ｔ−ブチル−４−ヒドロキシベンジル）スルファイド、イソオクチル−３，５−ジ−ｔ−ブチル−４−ヒドロキシベンジルメルカプトアセテート。
【００８５】
８．ヒドロキシベンジル化されたマロネート、例えばジオクタデシル−２，２−ビス（３，５−ジ−ｔ−ブチル−２−ヒドロキシベンジル）マロネート、ジ−オクタデシル−２−（３−ｔ−ブチル−４−ヒドロキシ−５−メチルベンジル）マロネート、ジ−ドデシルメルカプトエチル−２，２−ビス（３，５−ジ−ｔ−ブチル−４−ヒドロキシベンジル）マロネート、ビス［４−（１，１，３，３，−テトラメチルブチル）フェニル］−２，２−ビス（３，５−ジ−ｔブチル−４−ヒドロキシベンジル）マロネート。
【００８６】
９．芳香族ヒドロキシベンジル化合物、例えば１，３，５−トリス（３，５−ジ−ｔ−ブチル−４−ヒドロキシベンジル）−２，４，６−トリメチルベンゼン、１，４−ビス（３，５−ジ−ｔ−ブチル−４−ヒドロキシベンジル）−２，３，５，６−テトラメチルベンゼン、２，４，６−トリス（３，５−ジ−ｔ−ブチル−４−ヒドロキシベンジル）フェノール。
【００８７】
１０．トリアジン化合物、例えば２，４−ビス（オクチルメルカプト）−６−（３，５−ジ−ｔ−ブチル−４−ヒドロキシアニリノ）−１，３，５−トリアジン、２−オクチルメルカプト−４，６−ビス（３，５−ジ−ｔ−ブチル−４−ヒドロキシアニリノ）−１，３，５−トリアジン、２−オクチルメルカプト−４，６−ビス（３，５−ジ−ｔ−ブチル−４−ヒドロキシフェノキシ）−１，３，５−トリアジン、２，４，６−トリス（３，５−ジ−ｔ−ブチル−４−ヒドロキシフェノキシ）−１，２，３−トリアジン、１，３，５−トリス（３，５−ジ−ｔ−ブチル−４−ヒドロキシベンジル）イソシアヌレート、１，３，５−トリス（４−ｔ−ブチル−３−ヒドロキシ−２，６−ジメチルベンジル）イソシアヌレート、２，４，６−トリス（３，５−ジ−ｔ−ブチル−４−ヒドロキシフェニルエチル）−１，３，５−トリアジン、１，３，５−トリス（３，５−ジ−ｔ−ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【００８８】
１１．ベンジルホスホネート、例えばジメチル−２，５−ジ−ｔ−ブチル−４−ヒドロキシベンジルホスホネート、ジエチル−３，５−ジ−ｔ−ブチル−４−ヒドロキシベンジルホスホネート、ジオクタデシル−３，５−ジ−ｔ−ブチル−４−ヒドロキシベンジルホスホネート、ジオクタデシル−５−ｔ−ブチル−４−ヒドロキシ−３−メチルベンジルホスホネート、３，５−ジ−ｔ−ブチル−４−ヒドロキシベンジルホスホン酸のモノエチルエステルのカルシウム塩。
【００８９】
１２．アシルアミノフェノール、例えば４−ヒドロキシラウラニリド、４−ヒドロキシステアラニリド、オクチル−Ｎ−（３，５−ジ−ｔ−ブチル−４−ヒドロキシフェニル）カルバメート。
【００９０】
１３．β−（３，５−ジ−ｔ−ブチル−４−ヒドロキシフェニル）プロピオン酸と１価又は多価アルコール、例えばメタノール、エタノール、ｎ−オクタノール、ｉ−オクタノール、オクタデカノール、１，６−ヘキサンジオール、１，９−ノナンジオール、１，２−プロパンジオール、エチレングリコール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００９１】
１４．β−（５−ｔ−ブチル−４−ヒドロキシ−３−メチルフェニル）プロピオン酸と１価又は多価アルコール、例えばメタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル；３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５．５］ウンデカン。
【００９２】
１５．β−（３，５−ジシクロヘキシル−４−ヒドロキシフェニル）プロピオン酸と１価又は多価アルコール、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００９３】
１６．３，５−ジ−ｔ−ブチル−４−ヒドロキシフェニル酢酸と１価又は多価アルコール、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００９４】
１７．β−（３，５−ジ−ｔ−ブチル−４−ヒドロキシフェニル）プロピオン酸のアミド、例えばＮ，Ｎ’−ビス（３，５−ジ−ｔ−ブチル−４−ヒドロキシフェニルプロピオニル）ヘキサメチレンジアミド、Ｎ，Ｎ’−ビス（３，５−ジ−ｔ−ブチル−４−ヒドロキシフェニルプロピオニル）トリメチレンジアミド、Ｎ，Ｎ’−ビス（３，５−ジ−ｔ−ブチル−４−ヒドロキシフェニルプロピオニル）ヒドラジド、Ｎ，Ｎ’−ビス［２−３−［３，５−ジ−ｔ−ブチル−４−ヒドロキシフェニル］プロピオニルオキシ）エチル］オキサミド（Ｎａｕｇａｒｄ（登録商標）ＸＬ−１、Uniroyalから提供）。
【００９５】
１８．アスコルビン酸（ビタミンＣ）。
【００９６】
１９．アミン系酸化防止剤、例えばＮ，Ｎ’−ジ−イソプロピル−ｐ−フェニレンジアミン、Ｎ，Ｎ’−ジ−ｓ−ブチル−ｐ−フェニレンジアミン、Ｎ，Ｎ’−ビス（１，４−ジメチルフェニル）−ｐ−フェニレンジアミン、Ｎ，Ｎ’−ビス（１−エチル−３−メチルフェニル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−ｓｅｃ−ブチル−ｐ−フェニレンジアミン、ジフェニルアミン、Ｎ−アリルジフェニルアミン、４−イソプロポキシ−ジフェニルアミン、Ｎ−フェニル−１−ナフチルアミン、Ｎ−（４−ｔ−オクチルフェニル）−１−ナフチルアミン、Ｎ−フェニル−２−ナフチルアミン、オクチル化されたジフェニルアミン、例えば、ｐ，ｐ’−ジ−ｔ−オクチルジフェニルアミン、４−ｎ−ブチルアミノフェノール、４−ブチルアミノフェノール、４−ノナノイルアミノフェノール、４−ドデカノイルアミノフェノール、４−オクタデカノイルアミノフェノール、ビス（４−メトキシフェニル）アミン、２，６−ジ−ｔ−ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、ｔ−オクチル化されたＮ−フェニル−１−ナフチルアミン、モノ−及びジアルキル化されたｔ−ブチル／ｔ−オクチルジフェニルアミンの混合物、モノ−及びジアルキル化されたノニルジフェニルアミンの混合物、モノ−及びジアルキル化されたドデシルジフェニルアミンの混合物、モノ−及びジアルキル化されたイソプロピル／イソヘキシルジフェニルアミンの混合物、モノ−及びジアルキル化されたｔ−ブチルジフェニルアミンの混合物、２，３−ジヒドロ−３，３−ジメチル−４Ｈ−１，４−ベンゾチアジン、フェノチアジン、モノ−及びジアルキル化されたｔ−ブチル／ｔ−オクチルフェノチアジンの混合物、モノ−及びジアルキル化されたｔ−オクチル−フェノチアジンの混合物、Ｎ−アリルフェノチアジン、Ｎ，Ｎ，Ｎ’，Ｎ’−テトラフェニル−１，４−ジアミノブテ−２−エン。
【００９７】
２０．２−（２’−ヒドロキシフェニル）ベンゾトリアゾール、例えば２−（２’−ヒドロキシ−５’−メトキシフェニル）ベンゾトリアゾール、２−（３’，５’−ジ−ｔ−ブチル−２’−ヒドロキシフェニル）ベンゾトリアゾール、２−（５’−ｔ−ブチル−２’−ヒドロキシフェニル）ベンゾトリアゾール、２−（２’−ヒドロキシ−５’（１，１，３，３−テトラメチルブチル）フェニル）ベンゾトリアゾール、２−（３’，５’−ジ−ｔ−ブチル−２’−ヒドロキシフェニル）−５−クロロベンゾトリアゾール、２−（３’−ｔ−ブチル−２’−ヒドロキシ−５’−メチルフェニル）−５−クロロ−ベンゾトリアゾール、２−（３’−ｓｅｃ−ブチル−５’−ｔ−ブチル−２’−ヒドロキシフェニル）ベンゾトリアゾール、２−（２’−ヒドロキシ−４’−オクチルオキシフェニル）ベンゾトリアゾール、２−（３’，５’−ジ−ｔ−アミル−２’−ヒドロキシフェニル）ベンゾトリアゾール、２−（３’，５’−ビス−（α，α−ジメチルベンジル）−２’−ヒドロキシフェニル）ベンゾトリアゾール、２−（３’−ｔ−ブチル−２’−ヒドロキシ−５’−（２−オクチルオキシカルボニルエチル）フェニル）−５−クロロ−ベンゾトリアゾール、２−（３’−ｔ−ブチル−５’−［２−（２−エチルヘキシルオキシ）−カルボニルエチル］−２’−ヒドロキシフェニル）−５−クロロ−ベンゾトリアゾール、２−（３’−ｔ−ブチル−２’−ヒドロキシ−５’−（２−メトキシカルボニルエチル）フェニル）−５−クロロ−ベンゾトリアゾール、２−（３’−ｔ−ブチル−２’−ヒドロキシ−５’−（２−メトキシカルボニルエチル）フェニル）ベンゾトリアゾール、２−（３’−ｔ−ブチル−２’−ヒドロキシ−５’−（オクチルオキシカルボニルエチル）フェニル）ベンゾトリアゾール、２−（３’−ｔ−ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−ｔ−ブチル−２’−ヒドロキシ−５’−（２−イソオクチルオキシカルボニルエチル）フェニルベンゾトリアゾール、２，２’−メチレン−ビス［４−（１，１，３，３−テトラメチルブチル）−６−ベンゾトリアゾール−２−イルフェノール］；２−［３’−ｔ−ブチル−５’−（２−メトキシカルボニルエチル）−２’−ヒドロキシフェニル］−２Ｈ−ベンゾトリアゾールとポリエチレングリコール３００とのエステル交換生成物；［Ｒ−ＣＨ２ＣＨ２−ＣＯＯ−ＣＨ２ＣＨ２］２−（ここで、Ｒ＝３’−ｔ−ブチル−４’−ヒドロキシ−５’−２Ｈ−ベンゾトリアゾール−２−イルフェニル）、２−［２’−ヒドロキシ−３’−（α，α−ジメチルベンジル）−５’−（１，１，３，３−テトラメチルブチル）−フェニル）ベンゾトリアゾール；２−［２’−ヒドロキシ−３’−（１，１，３，３−テトラメチルブチル）−５’−（α，α−ジメチルベンジル）−フェニル］ベンゾトリアゾール。
【００９８】
２１．２−ヒドロキシベンゾフェノン、例えば４−ヒドロキシ、４−メトキシ、４−オクチルオキシ、４−デシルオキシ、４−ドデシルオキシ、４−ベンジルオキシ、４，２’，４’−トリヒドロキシ及び２’−ヒドロキシ−４，４’−ジメトキシ誘導体。
【００９９】
２２．置換又は非置換安息香酸のエステル、例えば４−ｔ−ブチル−フェニルサリチレート、フェニルサリチレート、オクチルフェニルサリチレート、ジベンゾイルレゾルシノール、ビス（４−ｔ−ブチルベンゾイル）レゾルシノール、ベンゾイルレゾルシノール、２，４−ジ−ｔ−ブチルフェニル３，５−ジ−ｔ−ブチル−４−ヒドロキシベンゾエート、ヘキサデシル３，５−ジ−ｔ−ブチル−４−ヒドロキシベンゾエート、オクタデシル３，５−ジ−ｔ−ブチル−４−ヒドロキシベンゾエート、２−メチル−４，６−ジ−ｔ−ブチルフェニル−３，５−ジ−ｔ−ブチル−４−ヒドロキシベンゾエート。
【０１００】
２３．アクリレート、例えばエチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシ−シンナメート、メチルα−カルボメトキシ−ｐ−メトキシシンナメート、Ｎ−（β−カルボメトキシ−β−シアノビニル）−２−メチルインドリン、ネオペンチルテトラ（α−シアノ−β，β−ジフェニルアクリレート。
【０１０１】
２４．立体障害アミン、例えばカルボン酸ビス（１−ウンデシルオキシ−２，２，６，６−テトラメチル−４−ピペリジル）エステル、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−ｔ−ブチル−４−ヒドロキシベンジルマロネート、１−（２−ヒドロキシエチル）−２，２，６，６−テトラメチル−４−ヒドロキシピペリジンとコハク酸との縮合生成物、Ｎ，Ｎ’−ビス（２，２，６，６−テトラメチル−４−ピペリジル）ヘキサメチレンジアミンと４−ｔ−オクチルアミノ−２，６−ジクロロ−１，３，５−トリアジンとの線状又は環状縮合生成物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−ｔ−ブチルベンジル）−マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミンと４−モルホリノ−２，６−ジクロロ−１，３，５−トリアジンとの線状又は環状縮合生成物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合生成物、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンとの縮合生成物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−及び４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンとの縮合生成物、１，２−ビス（３−アミノプロピルアミノ）エタンと２，４，６−トリクロロ−１，３，５−トリアジンとの縮合生成物、同様に、４−ブチルアミノ−２，２，６，６−テトラメチルピペリジン（ＣＡＳ  Ｒｅｇ．Ｎｏ．［１３６５０４−９６−６］）；１，６−ヘキサンジアミンと２，４，６−トリクロロ−１，３，５−トリアジンとの縮合生成物、同様に、Ｎ，Ｎ−ジブチルアミン及び４−ブチルアミノ−２，２，６，６−テトラメチルピペリジン（ＣＡＳ  Ｒｅｇ．Ｎｏ．［１９２２６８−６４−７］；Ｎ−（２，２，６，６−テトラメチル−４−ピペリジル）−ｎ−ドデシルスクシンンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４，５］デカン、７，７，９，９−テトラメチル−２−シクロウンデシル−１−オキサ−３，８−ジアザ−４−オキソスピロ−［４，５］デセンとエピクロロヒドリンとの反応生成物、１，１−ビス（１，２，２，６，６−ペンタメチル−４−ピペリジルオキシカルボニル）−２−（４−メトキシフェニル）エタン、Ｎ，Ｎ’−ビス−ホルミル−Ｎ，Ｎ’−ビス（２，２，６，６−テトラメチル−４−ピペリジル）ヘキサメチレンジアミン、４−メトキシメチルレンマロン酸と１，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、無水マレイン酸−α−オレフィンコポリマーと２，２，６，６−テトラメチル−４−アミノピペリジン又は１，２，２，６，６−ペンタメチル−４−アミノピペリジンとの反応生成物、２，４−ビス［Ｎ−（１−シクロヘキシルオキシ−２，２，６，６−テトラメチルピペリジン−４−イル）−Ｎ−ブチルアミノ］−６−（２−ヒドロキシエチル）アミノ−１，３，５−トリアジン、１−（２−ヒドロキシ−２−メチルプロポキシ）−４−オクタデカノイルオキシ−２，２，６，６−テトラメチルピペリジン、５−（２−エチルヘキサノイル）オキシメチル−３，３，５−トリメチル−２−モルホリン、Ｓａｎｄｕｖｏｒ（Ｃｌａｒｉａｎｔ；ＣＡＳ  Ｒｅｇ．Ｎｏ．１０６９１７−３１−１］、５−（２−エチルヘキサノイル）オキシメチル−３，３，５−トリメチル−２−モルホリノン、２，４−ビス［（１−シクロヘキシルオキシ−２，２，６，６−ピペリジン−４−イル）ブチルアミノ］−６−クロロ−ｓ−トリアジンとＮ，Ｎ’−ビス（３−アミノプロピル）エチレンジアミンとの反応生成物、１，３，５−トリス（Ｎ−シクロヘキシル−Ｎ−（２，２，６，６−テトラメチルピペラジン−３−オン−４−イル）アミノ）−ｓ−トリアジン、１，３，５−トリス（Ｎ−シクロヘキシル−Ｎ−（１，２，２，６，６−ペンタメチルピペラジン−３−オン−４−イル）アミノ）−ｓ−トリアジン。
【０１０２】
２５．オキサミド、例えば４，４’−ジオクチルオキソアニリド、２，２’−ジエトキシオキサニリド、２，２’−ジオクチルオキシ−５，５’−ジ−ｔ−ブトキサニリド、２，２’−ジドデシルオキシ−５，５’−ジ−ｔ−ブトキサニリド、２−エトキシ−２’−エチルオキサニリド、Ｎ，Ｎ’−ビス（３−ジメチルアミノプロピル）オキサミド、２−エトキシ−５−ｔ−ブチル−２’−エトキサニリド及び２−エトキシ−２’−エチル−５，４’−ジ−ｔ−ブトキサニリドとのその混合物、ｏ−及びｐ−メトキシ−ジ置換されたオキサニリドの混合物及びｏ−及びｐ−エトキシ−ジ置換されたオキサニリドの混合物。
【０１０３】
２６．２−（２−ヒドロキシフェニル）−１，３，５−トリアジン、例えば２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチルフェニル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルへキシル−１−オキシ）−２−ヒドロキシプロピルオキシ］フェニル｝−４，６−ビス（２，４−ジメチルフェニル）−１，３，５−トリアジン、２，４−ビス（４−［２−エチルヘキシルオキシ］−２−ヒドロキシフェニル）−６−（４−メトキシフェニル）−１，３，５−トリアジン。
【０１０４】
樹脂と組み合わせて使用される場合に、この発明の酸素捕捉組成物の電解質及び非電解質系酸性化可能な成分及び場合により使用できる水吸収性結合剤は、例えば粒子又は粉末の形で使用される。小さくとも２９０μｍの又はより小さい粒子寸法が、酸素捕捉剤熱可塑性樹脂処方物の溶融加工を促進するために好ましい。コーティングの形成のための熱硬化性樹脂と共に使用するために、最終コーティングの厚さよりも小さい粒径が有利に使用される。酸素捕捉剤組成物は、粉末又は粒子形で直接使用することができるか又は、例えば溶融配合又は圧縮焼結により加工して、更なる取り扱い及び使用を促進するペレットにすることができる。酸化可能な金属成分、電解質成分、非電解質系酸性化成分及び場合による水吸収性結合剤の混合物を、熱可塑性ポリマー配合又は溶融二次加工操作に直接、例えばその押出成形区分中に添加することができ、その後、この溶融混合物を、単一層又は多層フィルム又はシートを得るための、押出し又は同時押出ラインに進めることができ、ここで、酸素捕捉組成物の量は、混合物と樹脂とが押出二次加工ラインの樹脂供給区分中で配合される割合によって決定される。選択的に、酸化可能な金属成分、電解質成分、非電解質系酸性化成分及び場合による結合剤の混合物をマスターバッチ濃縮物ペレット中に配合することもでき、このペレットは更に、押出成形フィルム又はシート又は射出成形品、例えばチューブ、ボトル、カップ、トレー及び類似物にする更なる加工のためのパッケージング樹脂中に入れることができる。
【０１０５】
酸化可能な金属、電解質及び非電解質系酸性化成分及び使用される場合の場合による結合剤成分の混合度合いは、酸素捕捉組成物の酸素吸収性能に、良好な混合に伴ってより良好な性能をもたらすように作用することができる程度である。混合効果は、酸化成分可能な金属成分に対する電解質と非電解質系酸性化成分とを足したものの低割合で、及び電解質成分に対する非常に低い及び非常に高い非電解質系酸性化成分の割合で、最も顕著であることができる。例えば、金属成分１００質量部当たり電解質と非電解質系酸性化成分とを足したものが１０質量部を下回る場合、又は電解質又は非電解質系酸性化成分と他の成分との質量比が約１０：９０より低い場合には、この酸素捕捉成分を、水性スラリ混合物と混合し、引き続き炉内で乾燥させ、かつ粉砕して、微細粒子にすることが有利である。これらの比において、技術的に好適な高い比での、例えばヘンシェルミキサー又はワリング粉末混合機中におけるような高強力粉末混合、又はローラー又はタンブラー上の容器中におけるような低強力混合法での混合が、特に混合物が熱可塑性樹脂中に取り込まれ、溶融加工操作で使用される場合に、酸素吸収性に変動をもたらすことができる。
【０１０６】
本発明の酸素捕捉組成物の酸素吸収特性に作用することのできる他の要因には、この組成物を取り入れる物品の表面積が包含され、表面積が大きくなるに伴い、通常はより良好な酸素吸収性能を提供する。水吸収性結合剤が使用される場合には、その中の残留水分量も、結合剤中の水分が多くなるに伴い、より良好な酸素吸収特性をもたらすように作用することもできる。しかしながら、結合剤中に存在すべき水分量には実際の制限がある、それというのも多すぎると、酸素捕捉組成物の尚早の活性化を起こし、同様に、処理の困難性及び製造された製品中の低い美学をもたらすことがありうるからである。熱可塑性樹脂中に取り入れられ、溶融加工法での物品の製造のために使用される場合に、この樹脂の性質は、顕著な効果を有することができる。従って、本発明の酸素捕捉組成物が非晶質及び／又は酸素透過性のポリマー、例えばポリオレフィン又は非晶質ポリエチレンテレフタレートと一緒に使用される場合には、この組成物が結晶及び／又は酸素バリアポリマー、例えば結晶ポリエチレンテレフタレート及びＥＶＯＨと共に使用される場合よりも高い酸素吸収性が認められる。
【０１０７】
熱可塑性樹脂と共に使用される場合には、酸素捕捉組成物を、酸素捕捉能の所望レベルを提供するために有効な量で樹脂中に直接導入することができる。このように使用される場合の好ましい酸素捕捉剤レベルは、樹脂の選択、この樹脂から製造されるべき物品の形状及びこの物品中で必要な酸素捕捉能に依存して変動する。低い固有粘度を有する樹脂、例えば低分子量の樹脂を用いる場合には、通常、加工性の損失なしに捕捉剤組成物の高い装荷量を許容する。逆に、より低い量の酸素捕捉剤組成物は、より高い粘度を有するポリマー物質の使用を促進することができる。樹脂１００質量部当たり酸素捕捉組成物少なくとも０．１質量部が有利に使用される。樹脂１００部当たり約２００部の装荷レベルは酸素吸収の利益をもたらさず、加工を妨害し、かつ、他の製品特性に不利に作用することがありうる。加工性を保持しながら良好な捕捉性能を得るためには、樹脂１００部当たり例えば０．２〜１５０部、特に０．３〜５０部又は５〜５０部の装荷レベルを使用することがより好ましい。薄いフィルム及びシートを製造するためには、樹脂１００部当たり０．３〜２０部の装荷レベルが特に有利である。
【０１０８】
包装用品の製造のために好ましい酸素捕捉剤樹脂組成物は、熱可塑性樹脂少なくとも１種及び樹脂１００質量部当たり酸素捕捉組成物例えば２〜５０質量部又は５〜５０質量部を含有し、この酸素捕捉組成物は、成分（Ｉ）としての鉄粉末、成分（ＩＩ）としてのＮａＣｌ、ＫＣｌ又はＣａＣｌ２及び成分（ＩＩＩ）としてのＮａ２Ｈ２Ｐ２Ｏ７又はＣａＨ２Ｐ２Ｐ７を、場合による成分（ＩＩＩａ）としてのＮａＨ２ＰＯ４、ＫＨ２ＰＯ４又はＣａ（Ｈ２ＰＯ４）２と共に含有している。より好ましくは、鉄１０質量部当たり、例えば成分（ＩＩ）＋成分（ＩＩＩ）（＝成分（ＩＩＩ）＋場合による成分（ＩＩＩａ））３０〜１３０質量部がこの捕捉組成物中に存在し、成分（ＩＩ）と成分（ＩＩＩ）との質量比は、例えば１０：９０〜９０：１０である。樹脂及び酸素捕捉剤１００質量部当たり水吸収性結合剤を例えば５０質量部まで含有することもできる。このタイプの殊に好ましい組成物は、樹脂としてポリプロピレン、高、低又は線状低密度のポリエチレン又はポリエチレンテレフタレートを含有し、樹脂１００質量部当たり酸素捕捉剤例えば５〜３０質量部を含有する。例えば鉄１０質量部当たり成分（ＩＩ）５〜１００質量部が、かつ、成分（ＩＩＩ）５〜７０質量部及び成分（Ｉ）、（ＩＩ）、（ＩＩＩ）及び（ＩＶ）１００質量部当たり結合剤例えば０〜５０質量部が有利である。
【０１０９】
酸素捕捉成分及び樹脂は、捕捉性シート又はフィルムの直接製造のために非濃縮形で（即ち、更なる樹脂希釈なしに）使用することができる一方で、酸素捕捉組成物及び樹脂を濃縮物又はマスターバッチの形で使用することも有益である。このように使用される場合には、例えば押出し造粒によるようになお好結果の溶融配合を可能とするであろう捕捉剤の比較的高い装荷量のためには、低い材料コストで濃縮物を製造する可能性が重要である。従って本発明による濃縮組成物は、樹脂１００質量部当たり酸素捕捉組成物例えば少なくとも１０質量部、より好ましくは樹脂１００質量部当たり３０〜１５０質量部を含有することが有利である。このような酸素捕捉濃縮物組成物のために好適な樹脂には、ここに記載の任意の熱可塑性ポリマー樹脂が包含される。低溶融粘度の樹脂は、高い捕捉剤装荷量の使用を促進し、かつ典型的に、最終品の溶融二次加工時に濃縮物樹脂の典型的な低分子量が最終製品特性に不利に作用しないように充分な少量で使用される。好ましいキャリア樹脂は、ポリプロピレン、高密度、低密度及び線状低密度のポリエチレン及びポリエチレンテレフタレートである。これらの内で、例えば１〜４０ｇ／１０分のメルトインデックスを有するポリプロピレン、例えば１〜２０ｇ／１０分のメルトインデックスを有するポリエチレン及び例えばフェノール／トリクロロエタン中の固有粘０．６〜１を有するポリエチレンテレフタレートが有利である。
【０１１０】
熱可塑性樹脂と組み合わせ、かつ、酸素捕捉製品に加工されうる２種以上の濃縮物を形成するために、種々の成分の酸素捕捉組成物又はこのような成分の組み合わせ物を使用することも考慮されている。２種以上の濃縮物を使用する利点は、最終物品が製造されるまで、酸化可能な金属から電解質及び非電解質系酸化成分が単離されていることができ、それによって、物品の実際の使用まで完全な又はほぼ完全な酸素捕捉能を保持することができ、他の場合に要求されるよりも低い装荷量を許容することである。加えて、別個の濃縮物は、酸化可能な金属と一緒の、異なる濃度の電解質及び非電解質系酸化成分及び／又は水吸収性結合剤の製造をより容易に可能とし、かつ、製造業者は、広範囲の溶融加工可能な樹脂組成物（ここでは酸素捕捉能が特定の最終使用要求に適合させて調整できる）を慣用法で製造することが可能となる。別個の濃縮物中で使用するための有利な成分又は成分組み合わせは物、（ａ）酸性化成分；（ｂ）酸化可能な金属成分と水吸収結合剤成分との組み合わせ物；及び（ｃ）電解質と非電解質系酸化成分との組み合わせ物である。
【０１１１】
特に好ましい成分濃縮物は、Ｎａ２Ｈ２Ｐ２Ｐ７又はＣａＨ２Ｐ２Ｏ７及び熱可塑性樹脂を含有している組成物である。このような濃縮物は、既に含有しているか又はこれに添加される熱可塑性樹脂、他の捕捉成分、例えば酸化可能な金属又はこれと電解質と組み合わせ物を用いる溶融二次加工操作において、増加した酸素捕捉能を提供するために望まれる量で添加されることができる。樹脂１００質量部当たり成分（ＩＩＩ）例えば１０〜１５０質量部を含有している濃縮物が、殊に有利であり、ここで、ポリプロピレン、ポリエチレン及びポリエチレンテレフタレートが最も有利な樹脂である。
【０１１２】
従って、本発明のもう一つの態様は、
（Ａ）ポリマー樹脂及び
（Ｂ）ここに記載されているような酸素捕捉組成物３０〜１５０質量％（ポリマー樹脂に対して）を含有している、マスターバッチである。
【０１１３】
スプレーコーティング等によって缶の内部コーティング中に酸素捕捉組成物を取り込むために使用できるポリマー樹脂は、典型的には熱硬化性樹脂、例えばエポキシ、含油樹脂、不飽和ポリエステル樹脂又はフェノールベースの物質である。
【０１１４】
本発明のもう一つの態様は、前記の様な組成を有している物品である。この物品は、フィルム、ラミネート（例えば同時押出しされた多層フィルム）、シート又は剛性又は柔軟性のパッケージ（例えば食品包装材）であることができる。
【０１１５】
より詳細にこれらの工業製品は、前記のような酸素捕捉組成物を含有している少なくとも１つの溶融二次加工された層を有している。本発明による酸素捕捉組成物により提供される改良された酸化作用に基づき、この捕捉剤含有層は、比較的低いレベルの捕捉剤を含有することができる。本発明による物品は、柔軟な又は剛性のパッケ−ジング構造中での使用のために非常に好適である。本発明による剛性シートパッケージング材の場合には、酸素捕捉層の厚さは、例えば２５００μｍを上回らないことが好ましくは、最も好ましくは５０〜１３００μｍの範囲内にある。本発明による柔軟なフィルムパッケージング材の場合には、酸素捕捉剤層の厚さは、例えば２５０μｍを上回らないことが好ましく、最も好ましくは１０〜２００μｍである。本発明によるパッケージング構造は、フィルム又はシートの形であることができ、双方とも、剛性及び柔軟性であることができ、同様に、トレー、カップ、ボウル、ボトル、バッグ、ポーチ、ボックス、フィルム、カップライナー、缶コーティング及び他のパッケージング構成物中におけるような容器又は容器壁及びライナーであることができる。単一層及び多層構造の双方とも意図されている。
【０１１６】
本発明の酸素捕捉組成物及び樹脂は、それから製造された物品中でアクチブバリア特性を提供し、任意の好適な二次加工技術によって溶融加工して、例えばＥＶＯＨ、ＰＶＤＣ、金属化ポリオレフィン又はポリエステル、アルミニウム箔、シリカコートされたポリオレフィン及びポリエステル等をベースとするような高価なガスバリアフィルム層を含有することを避けることのできる、優れた酸素バリア特性を有するパッケージング壁及び包装用品にすることができる。本発明の酸素捕捉剤品は、改良されたリサイクル可能性の付加的利点をも提供する。この酸素捕捉樹脂からのスクラップ又は再利用品は、容易にリサクルして、不利な作用のないプラスチック製品に戻すことができる。対照的に、ＥＶＯＨ又はＰＶＤＣガスバリアフィルムのリサイクルは、このガスバリア樹脂と製品を形成する他の樹脂との間に起こるポリマー相分離及びゲル化に基づく製品品質の劣悪化を起こさせることがありうる。それにもかかわらず、本発明によるアクチブバリア層１以上を有する物品中でパッシブガスバリア層１以上を用いることにより、特にアクチブ及びパッシブな双方の酸素バリア特性を有するパッケージング用途のための物品を提供することも意図されている。従って、例えば公共施設等用の長い貯蔵寿命を必要とする食品を包装するためのいくつかの用途のために、本発明による酸素捕捉層を、例えばＥＶＯＨ、ＰＶＤＣ、金属化ポリオレフィン又はアルミニウム箔をベースとしているようなパッシブガスバリア層又はフィルムと共に使用することができる。
【０１１７】
本発明は、好ましくは前記の酸素捕捉組成物及び樹脂を含有している少なくとも１層を有するパッケージング壁にも関する。完全に製品を包むための包装用品及び構造は、「パッケージング壁」を有すると理解されるはずであり、ここで、この用語は、包装用品が、１つの壁又はその部材そのもの又は包装された製品とこのパッケージの外の空気との間に挿入されることが意図されている部材を有し、かつこのような壁及び部材が、本発明の酸素捕捉組成物を取り込んでいる少なくとも１層を有する場合に用いられる。従って、所定の製品が充填された後に封鎖されることが意図されている、ボウル、バッグ、ライナー、トレー、カップ、カートン、ポーチ、ボックス、ボトル及び他の容器又はコンテナは、容器が閉じられた又は封鎖された場合に、包装された製品と外部環境との間の空間にある容器の壁（又はこのような壁の部材）中に本発明の酸素捕捉組成物が存在する場合に、いわゆる「パッケージング壁」で包囲される。１例は、本発明の酸素捕捉組成物が、製品を囲む又は実質的に囲む１以上の連続的熱可塑性プラスチック層中に又はその間に入って製造されている場合である。本発明によるパッケージング壁のもう一つの例は、飲料ボトル（即ち、ビール、ワイン、果物ジュース等用の）中のキャップライナー又はラッピング材料として用いられる、本発明の酸素捕捉組成物を含有している単一層又は多層フィルムである。
【０１１８】
一般に魅力的なアクチブバリア層は、その中での酸化反応速度が充分早い層であり、かつ、この層中に浸透する実質的な酸素量がこの層を通過することを許容せずに、酸素の殆んどが反応する程度に充分な厚さを有する、層であると理解される。更に、この「定常常態」条件が、この捕捉剤層が消耗される前の最終使用要求までの適切な期間にわたって存在することが重要である。本発明は、この定常常態に加えて、例えば剛性パッケージング用のシートの場合には、例えば２５００μｍを下回る、かつ、柔軟性フィルムの場合には、例えば２５０μｍを下回る、経済的に魅力的な層厚で、優れた捕捉剤長寿命を提供する。本発明による剛性シートパッケージング材のために魅力的な捕捉剤層は、２５０〜７５０μｍの範囲で提供でき、他方、柔軟なフィルムパッケージング材のためには、２０〜２００μｍの層厚が魅力的である。このような層は、捕捉剤層の質量に対して例えば２〜１０質量％程度の僅かな酸素捕捉組成物量で、有効に機能することができる。
【０１１９】
本発明によるパッケージング構造の製造時に、本発明の酸素捕捉樹脂組成物は、この組成物の水活性（water activity）が充分でない限り、酸素との化学的反応に対して本質的に不活性であることに注目することが重要である。対照的に、水活性が特別なレベルに達する場合には、この組成物は、酸素捕捉のために活性になる。水活性は、この発明の包装用品が、使用前には低水分レベルを保持するための特別な工程なしで、比較的乾燥した環境内で本質的に不活性に留まることができる程度である。しかしながら、このパッケージング材が一旦使用に提供されると、大抵の製品は、包装用品の壁中に導入された捕捉剤組成物を活性化するために充分な水分を有することになる。
【０１２０】
本発明によるパッケージング壁を製造するためには、酸素捕捉樹脂処方物を使用するか、又は酸素捕捉組成物又はその成分又はその濃縮物を適当なパッケージング樹脂中に混入するか、又はむしろこれと一緒にし、更に、生じる樹脂処方物を二次加工して、シート、フィルム又は他の形状の構造物にする。押出し、同時押出し、吹込み成形、射出成形及び任意の他のシート、フィルム又は一般的なポリマー溶融二次加工法を使用することができる。この酸素捕捉剤組成物から得られたシート及びフィルムを、例えばコーティング又はラミネーシヨンにより更に加工して多層シート又はフィルムを形成させ、次いで熱成形又は他の成形操作によって形状付けして、その中の少なくとも１層が酸素捕捉剤を含有している所望のパッケージング壁にすることができる。このようなパッケージング壁を、所望又は必要な場合には、更なる加工又は成形処理に供して、種々のアクチブバリア最終用途の包装用品にすることができる。本発明は、パッシブバリアフィルムを用いてバリア特性を提供する慣用品に比べて、このようなバリア品のコストを減少させる。
【０１２１】
本発明は、有利な商品として、壁又はその中の壁又は壁の組み合わせが包囲可能な製品受容空間を規定する相互に結合された壁の組み合わせを有している包装用品を提供しており、ここで、この壁又は壁の組み合わせは、（ｉ）エトキシル化された添加剤、（ｉｉ）好ましくは、Ａｌ、Ｍｇ、Ｚｎ、Ｃｕ、Ｆｅ、Ｓｎ、Ｃｏ又はＭｎから成る群から選択される少なくとも１種の金属を含有している酸化可能な金属、かつ、最も有利には樹脂１００質量部当たり鉄０．１〜１００部；（ｉｉｉ）電解質成分及び固体非電解質系酸性化成分（これは、水の存在下に７を下回るｐＨを有し、鉄１０質量部当たりこのような成分は例えば５〜約１５０質量部で有利に存在し、非電解質系酸性化成分と電解質成分との質量比は、好ましくは約５／９５〜約９５／５０である）；成分（ｉ）とは異なるポリマー樹脂及び場合による水吸収性結合剤を含有している、１酸素捕捉層を有している、少なくとも１つの壁区分を有している。
【０１２２】
本発明による特に魅力的なパッケージング構造は、結合された層状接触で相互に接着された複数の熱可塑性プラスチック層を含有しているパッケージング壁であり、ここでは、少なくとも１つの酸素捕捉層が、酸素捕捉層を有している又は有していない１以上の層に接着されている。要求されてはいないが、このパッケージング壁の各々の層の主成分を構成している熱可塑性プラスチック樹脂は、「擬単一層」（Pseud-monolayer）を達成するように同じであることが特に有利である。このような構成は、容易にリサイクル可能である。
【０１２３】
前記のパッケージング壁を用いる包装用品の例は、調理済み１回サービス食品を包装するために好適である結晶ポリエチレンテレフタレート（Ｃ−ＰＥＴ）製の２層又は３層の二重オーブン処理可能なトレーである。３層構造では、２５０〜５００μｍ厚さの酸素捕捉層が７０〜２５０μｍ厚さの２つの非捕捉性Ｃ−ＰＥＴ層の間にサンドイッチされている。生じるトレーは、「擬単一層」と考えられる。それというのもこのトレーは、リサイクルの実際的目的のために、単一の熱可塑性樹脂、即ちＣ−ＰＥＴを含有しているからである。この中心層中の捕捉剤はリサクル可能性の価値を減じないので、この擬単一層トレーからのスクラップは、容易にリサイクルされうる。このＣ−ＰＥＴトレー中で、外側の非捕捉性層は、酸素をゆっくり減速させて、攻撃的な酸素の殆どがその間を透過することなしに中心層によって吸収される程度に充分ゆっくりこの中心層に到達させることによって、酸素透過に対する保護を提供する。場合による内部の非捕捉性層は、酸素に対する付加的バリアとして作用するが、同時に、トレー内部の酸素が中心捕捉層中まで通過できる程度に充分透過性である。必ずしも３層構造を使用する必要はない。例えば前記の構造で、内側のＣ−ＰＥＴ層を排除することができる。単一の酸素捕捉層から形成されたトレーも魅力的な構造である。
【０１２４】
擬単一層Ｃ−ＰＥＴトレーの場合に認められると同じリサイクル利益を得るために、この擬単一層概念を、広範囲のポリマーパッケージング材料と共に使用することができる。例えば、ポリプロピレン又はポリエチレンから製造されたパッケージは、本発明の酸素捕捉組成物を含有している多層パッケージング壁（例えばフィルム）から製造ができる。２層構造では、この捕捉剤層は、付加的なバリア特性を提供するための外側上にポリマーの非捕捉性層を有している内部層であることができる。捕捉剤含有樹脂、例えばポリエチレンの１層が非捕捉性ポリエチレンの２層の間にサンドイッチされている、サンドイッチ構造も可能である。選択的に、ポリプロピレン、ポリスチレン又は他の好適な樹脂も、この全ての層のために使用することができる。
【０１２５】
本発明によるパッケージングシート及びフィルムの製造時に、種々のリサイクル法を使用することができる。例えば捕捉性層又は非捕捉性層を有する多層シート又はフィルムの製造の場合には、全体の多層シートからの再利用スクラップを、シート又はフィルムの酸素捕捉性層中に戻し再利用することができる。多層シートを、シートの全ての層中に戻し再利用することも可能である。
【０１２６】
本発明によるパッケージング壁及び包装用品は、発泡されている層１以上を有することができる。任意の好適なポリマー発泡技術、例えばビーズ発泡又は押出発泡を使用することができる。例えば、その中に発泡ポリスチレン、発泡ポリエステル、発泡ポリプロピレン、発泡ポリエチレン又はこれらの混合物を含有している発泡樹脂層が、本発明の酸素捕捉組成物を含有している固体樹脂層に接着されていてよい包装用品を得ることができる。選択的に、この発泡層は、酸素捕捉組成物を含有することができるか、又は発泡層又は非発泡層の双方が捕捉組成物を含有していることもできる。このような発泡層の厚さは、一般に、酸素捕捉性要求によるよりも機械的特性要求によって、例えば、発泡層の剛性及び耐衝撃性によって指示される。
【０１２７】
前記のようなパッケージング構成は、コスト的のかかるパッシブバリアフィルムを排除する可能性の利益を得ることができる。それにもかかわらず、極めて長い貯蔵寿命又は付加された酸素保護が要求又は所望される場合には、本発明によるパッケージング壁は、ＥＶＯＨ、ナイロン又はＰＶＤＣの層又は金属化されたポリオレフィン、金属化されたポリエステル又はアルミニウム箔の層１以上を包含して製造されていることができる。本発明による酸素捕捉樹脂層により高められうるもう一つのタイプのパッシブ層は、シリカコートされたポリエステル又はシリカコートされたポリオレフィンである。本発明による多層パッケージング壁が種々のポリマー組成物の層を有する場合には、エチレン−酢酸ビニルコポリマー又はマレイン化されたポリエチレン又はポリプロピレンをベースとするような接着層を使用することが有利であり、所望の場合には、本発明の酸素捕捉剤をこのような接着層中に取り入れることができる。アクチブ及びパッシブの双方のバリア特性を有するフィルムを得るために、ガスバリア樹脂、例えばＥＶＯＨ、ナイロン又はＰＶＤＣポリマーを用いて、本発明の酸素捕捉組成物を製造することもできる。
【０１２８】
本発明の１態様の焦点は、容器の壁中へ酸素捕捉組成物を直接取り入れることであるが、この酸素捕捉組成物は、その目的がヘッドスペース酸素を吸収することのみにある包装用品内の別個内包物としてのパケット中でも使用することができる。
【０１２９】
本発明の酸素捕捉性樹脂、パッケージング壁及び包装用品の主な適用は、腐敗可能な食品の包装である。例えば、本発明を利用する包装用品は、次のものを包装するために使用することができる：牛乳、ヨーグルト、アイスクリーム、チーズ；シチュー及びスープ；肉製品、例えばホトドッグ、コールドカット、チキン、ビーフジャーキイ；調理済み一回分食品及び副食品；ホームメイドパスタ及びスパゲティソース；香辛料、例えばバーベキューソース、ケチャップ、マスタード及びマヨネーズ；飲料品、例えば果物ジュース、ワイン及びビール；乾燥果物及び野菜；朝食シリアル；焼きもの、例えばパン、クラッカー、焼き菓子、クッキー及びマフィン；スナック食品、例えばキャンディ、ポテトチップ、チーズ充填スナック；ピーナツバター又はピーナツバターとゼリーの組み合わせ物、ジャム及びゼリー；乾燥又は新鮮調味料；及びペット及び動物用食品；等。本発明の可能な用途は前記のものに限定されるものではない。概して、本発明は、酸素の存在下に分解しうるタイプの製品のための包装材料中のバリア特性を高めるために使用することができる。
【０１３０】
なお、本発明の酸素捕捉組成物のもう一つの用途には、殊に酸素敏感な食品、例えばトマトベース物質、ベビーフード等用の金属缶の内部コーティングも包含される。典型的に、酸素捕捉組成物は、ポリマー樹脂、例えばエポキシ樹脂、含油樹脂、不飽和ポリエステル樹脂又はフェノールベース物質の熱硬化性樹脂と組み合わせることができ、この物質は、ローラーコーティング又はスプレーコーティング等の方法により金属に適用することができる。
【０１３１】
従って、本発明のもう一つの態様は、前記の酸素捕捉剤として定義されているような成分（Ｉ）〜（ＩＶ）を含有している混合物を食品包装材中で使用することである。
【０１３２】
本発明の酸素捕捉性組成物にとって可能である種々の用途の概要は、例えばＵＳ−Ａ−５７４４０５６、ＵＳ−Ａ−５８８５４８１、ＵＳ−Ａ−６３６９１４８及びＵＳ−Ａ６５８６５１４（これらは、参考としてここに引用される）中に記載されている。
【０１３３】
下記の例で、本発明を詳述する。全ての「％」及び「部」は、他に記載のない限り、「質量％」及び「質量部」である。
【０１３４】
比較標本１：
ＮａＣｌ、Ｎａ２Ｈ２Ｐ２Ｏ７及びＮａＨ２ＰＯ４を低密度ポリエチレン（Ｒｉｂｌｅｎｅ  ＧＰ２０（登録商標））と共に混合して、ＮａＣｌ／Ｎａ２Ｈ２Ｐ２Ｏ７／ＮａＨ２ＰＯ４質量比を１／０．９２／０．０８とし、ＮａＣｌの最終濃度を３．５質量％とする。共通の電解鉄粉末（−３２５メッシュ（＜４４ｎｍ））を用いて、Ｆｅ粒子を、７．０％（質量）の濃度で添加する。ＯＭＣパイロット二軸スクリュウ押出機（モデルＥＢＶ１９／２５、スクリュウ直径１９ｍｍ及び１：２５比を有する）を用いて、組成物を製造し、Ｆｏｒｍａｃ  Ｂｌｏｗ  押出機（Ｍｏｄｅｌ  Ｌａｂ２５、２２ｍｍスクリュウ直径及び１：２５比を有する）を用いて、５０μ厚さのフィルムを製造する。
【０１３５】
比較標本２：
ＮａＣｌ及びＮａ２Ｈ２Ｐ２Ｏ７をポリプロピレン（ＲＤ２０８ＣＦ（登録商標））と共に混合して、ＮａＣｌ／Ｎａ２Ｈ２Ｐ２Ｏ７質量比を１／０．５０とし、ＮａＣｌの最終濃度を７．０質量％とする。共通の電解鉄粉末（−３２５メッシュ（＜４４ｎｍ））を用いて、Ｆｅ粒子を、７．０％（質量）の異なる濃度で添加する。ＯＭＣパイロット二軸スクリュウ押出機（モデルＥＢＶ１９／２５、スクリュウ直径１９ｍｍ及び１：２５比を有する）を用いて、組成物を製造し、Ｃｏｌｌｉｎ  Ｃａｓｔ  フラットダイ押出機モデル３０×２５Ｌ／Ｄ（スクリュウ直径３０ｍｍ，直径／長さ比１：２５）を用いて、１００μ厚さのフィルムを製造する。
【０１３６】
本発明による標本１：
ＮａＣｌ、Ｎａ２Ｈ２Ｐ２Ｏ７、ＮａＨ２ＰＯ４及び脂肪アルキルポリエチレングリコールエーテル（Ｌｕｔｅｎｓｏｌ  ＡＴ２５（登録商標））を低密度ポリエチレン（Ｒｉｂｌｅｎｅ  ＧＰ２０（登録商標））と共に混合して、ＮａＣｌ／Ｎａ２Ｈ２Ｐ２Ｏ７／ＮａＨ２ＰＯ４／脂肪アルキルポリエチレングリコールエーテル質量比を１／０．９２／０．０８／０．５７とし、ＮａＣｌの最終濃度を３．５質量％とする。共通の電解鉄粉末（−３２５メッシュ（＜４４ｎｍ））を用いて、Ｆｅ粒子を、７．０％（質量）の異なる濃度で添加する。比較標本１の記載と同様に、標本を製造する。
【０１３７】
本発明による標本２：
ＮａＣｌ、Ｎａ２Ｈ２Ｐ２Ｏ７及びＮａＨ２ＰＯ４及び脂肪アルキルポリエチレングリコールエーテル（Ｌｕｔｅｎｓｏｌ  ＡＯ３０（登録商標））を低密度ポリエチレン（Ｒｉｂｌｅｎｅ  ＧＰ２０（登録商標））と共に混合して、ＮａＣｌ／Ｎａ２Ｈ２Ｐ２Ｏ７／ＮａＨ２ＰＯ４／脂肪アルキルポリエチレングリコールエーテル質量比を１／０．９２／０．０８／０．５７とし、ＮａＣｌの最終濃度を３．５質量％とする。共通の電解鉄粉末（−３２５メッシュ（＜４４ｎｍ））を用いて、Ｆｅ粒子を、７．０％（質量）の異なる濃度で添加する。比較標本１の記載と同様に、標本を製造する。
【０１３８】
本発明による標本３：
ＮａＣｌ、Ｎａ２Ｈ２Ｐ２Ｏ７及びＮａＨ２ＰＯ４及びポリエチレングリコール（Ｐｌｕｒｉｏｌ  Ｅ１５００（登録商標））を低密度ポリエチレン（Ｒｉｂｌｅｎｅ  ＧＰ２０（登録商標））と共に混合して、ＮａＣｌ／Ｎａ２Ｈ２Ｐ２Ｏ７／ＮａＨ２ＰＯ４／ポリエチレングリコール質量比を１／０．９２／０．０８／０．５７とし、ＮａＣｌの最終濃度を３．５質量％とする。慣用の電解鉄粉末（−３２５メッシュ（＜４４ｎｍ））を用いて、Ｆｅ粒子を、７．０％（質量）の異なる濃度で添加する。比較標本１の記載と同様に、標本を製造する。
【０１３９】
本発明による標本４：
ＮａＣｌ、Ｎａ２Ｈ２Ｐ２Ｏ７及びＮａＨ２ＰＯ４及びポリエチレングリコール（Ｐｌｕｒｉｏｌ  Ｅ１５００（登録商標））を低密度ポリエチレン（Ｒｉｂｌｅｎｅ  ＧＰ２０（登録商標））と共に混合して、ＮａＣｌ／Ｎａ２Ｈ２Ｐ２Ｏ７／ＮａＨ２ＰＯ４／ポリエチレングリコール質量比を１／０．９２／０．０８／０．４１とし、ＮａＣｌの最終濃度を２．４５質量％とする。共通の電解鉄粉末（−３２５メッシュ（＜４４ｎｍ））を用いて、Ｆｅ粒子を、４．９％（質量）の異なる濃度で添加する。比較標本１の記載と同様に、標本を製造する。
【０１４０】
本発明による標本５：
ＮａＣｌ、Ｎａ２Ｈ２Ｐ２Ｏ７及びＮａＨ２ＰＯ４及びポリエチレングリコール（Ｐｌｕｒｉｏｌ  Ｅ１５００（登録商標））を低密度ポリエチレン（Ｒｉｂｌｅｎｅ  ＧＰ２０（登録商標））と共に混合して、ＮａＣｌ／Ｎａ２Ｈ２Ｐ２Ｏ７／ＮａＨ２ＰＯ４／ポリエチレングリコール質量比を１／０．９２／０．０８／０．３１とし、ＮａＣｌの最終濃度を３．５質量％とする。共通の電解鉄粉末（−３２５メッシュ（＜４４ｎｍ））を用いて、Ｆｅ粒子を、７．０％（質量）の異なる濃度で添加する。比較標本１の記載と同様に、標本を製造する。
【０１４１】
本発明による標本６：
ＮａＣｌ、Ｎａ２Ｈ２Ｐ２Ｏ７、ＮａＨ２ＰＯ４及びポリプロピレングリコール／ポリエチレングリコールブロックコポリマー（Ｐｌｕｒｏｎｉｃ  ＰＥ６８００（登録商標））を低密度ポリエチレン（Ｒｉｂｌｅｎｅ  ＧＰ２０（登録商標））と共に混合して、ＮａＣｌ／Ｎａ２Ｈ２Ｐ２Ｏ７／ＮａＨ２ＰＯ４／ポリプロピレングリコール／ポリエチレングリコールブロックコポリマー質量比を１／０．９２／０．０８／０．５７とし、ＮａＣｌの最終濃度を３．５質量％とする。共通の電解鉄粉末（−３２５メッシュ（＜４４ｎｍ））を用いて、Ｆｅ粒子を、７．０％（質量）の異なる濃度で添加する。比較標本１の記載と同様に、標本を製造する。
【０１４２】
本発明による標本７：
ＮａＣｌ、Ｎａ２Ｈ２Ｐ２Ｏ７及びＮａＨ２ＰＯ４及びポリエチレンブロックポリ（エチレングリコール）（AldrichからのＣＡＳ  ２５１５５３−５５−６）を低密度ポリエチレン（Ｒｉｂｌｅｎｅ  ＧＰ２０（登録商標））と共に混合して、ＮａＣｌ／Ｎａ２Ｈ２Ｐ２Ｏ７／ＮａＨ２ＰＯ４／ポリエチレンブロックポリ（エチレングリコール）質量比を１／０．９２／０．０８／０．５７とし、ＮａＣｌの最終濃度を３．５質量％とする。共通の電解鉄粉末（−３２５メッシュ（＜４４ｎｍ））を用いて、Ｆｅ粒子を、７．０％（質量）の異なる濃度で添加する。比較標本１の記載と同様に、標本を製造する。
【０１４３】
次いで、各々の標本のフィルムの数片を、シリンジを用いる複数間隔での分析のために、内部雰囲気の一部を引き出すための隔壁を備えている、５００ｍｌ封鎖フラスコ中で、このフラスコ内のバイアル中に含有されている水１５ｍｌの存在下に、空気（Ｏ２  ２０．７％）に暴露させる。Ｍｏｃｏｎ  Ｐａｃ  Ｃｈｅｃｋ  ４５０ヘッドスペースアナライザーを用いて、２８日にわたり酸素濃度測定を実施する。最後に、試験標本中の実際の鉄濃度を、ＩＣＰ−ＯＥＳ（Inductively Coupled Plasma - Optical Emission Spectrometer, Perkin Elmer Optima Series 4200DV）により測定する。第１表中に、結果を、Ｏ２（ｍｌ）／鉄（ｇ）の表示で記載する。
【０１４４】
【表１】
2013502473.tif 000006
【０１４５】
第１表は、本発明による標本１〜７の酸素捕捉剤活性が、比較標本１の酸素捕捉剤活性よりも大きいことを、明らかに示している。
【０１４６】
本発明による標本８：
ＮａＣｌ、Ｎａ２Ｈ２Ｐ２Ｏ７及びポリエチレングリコール（Ｐｌｕｒｉｏｌ Ｅ１５００（登録商標））をポリプロピレン（ＲＤ２０８ＣＦ（登録商標））と共に混合して、ＮａＣｌ／Ｎａ２Ｈ２Ｐ２Ｏ７／ポリエチレングリコール質量比を１／０．５／０．２８とし、ＮａＣｌの最終濃度を７．０質量％とする。共通の電解鉄粉末（−３２５メッシュ（＜４４ｎｍ））を用いて、Ｆｅ粒子を、７．０％（質量）の濃度で添加する。比較標本２の記載と同様に、標本を製造する。
【０１４７】
本発明による標本９：
ＮａＣｌ、Ｎａ２Ｈ２Ｐ２Ｏ７及びポリエチレングリコール（Ｐｌｕｒｉｏｌ Ｅ１５００（登録商標））をポリプロピレン（ＲＤ２０８ＣＦ（登録商標））と共に混合して、ＮａＣｌ／Ｎａ２Ｈ２Ｐ２Ｏ７／ポリエチレングリコール質量比を１／０．５／０．１４とし、ＮａＣｌの最終濃度を７．０質量％とする。共通の電解鉄粉末（−３２５メッシュ（＜４４ｎｍ））を用いて、Ｆｅ粒子を、７．０％（質量）の濃度で添加する。比較標本２の記載と同様に、標本を製造する。
【０１４８】
本発明による標本１０：
ＮａＣｌ、Ｎａ２Ｈ２Ｐ２Ｏ７及びポリエチレングリコール（Ｐｌｕｒｉｏｌ Ｅ１５００（登録商標））をポリプロピレン（ＲＤ２０８ＣＦ（登録商標））と共に混合して、ＮａＣｌ／Ｎａ２Ｈ２Ｐ２Ｏ７／ポリエチレングリコール質量比を１／０．５／０．０７とし、ＮａＣｌの最終濃度を７．０質量％とする。共通の電解鉄粉末（−３２５メッシュ（＜４４ｎｍ））を用いて、Ｆｅ粒子を、７．０％（質量）の濃度で添加する。比較標本２の記載と同様に、標本を製造する。
【０１４９】
各々の標本のフィルムの数片を、シリンジを用いる複数間隔での分析のために、内部雰囲気の一部分を引き出すための隔壁を備えている、５００ｍｌ封鎖フラスコ中で、このフラスコ内のバイアル中に含有されている水１５ｍｌの存在下に、空気（Ｏ２  ２０．７％）に暴露させる。室温で、Ｍｏｃｏｎ  Ｐａｃ  Ｃｈｅｃｋ  ４５０ヘッドスペースアナライザーを用いて、２８日にわたり酸素濃度測定を実施する。最後に、試験標本中の実際の鉄濃度を、ＩＣＰ−ＯＥＳ（Inductively Coupled Plasma - Optical Emission Spectrometer, Perkin Elmer Optima Series 4200DV）により測定する。第２表中に、Ｏ２（ｍｌ）／鉄（ｇ）で表示されている結果を、各々のフィルム標本での５つの異なる測定の平均値として記載している。
【０１５０】
【表２】
2013502473.tif 000007
【０１５１】
第２表は、本発明による標本８〜１０の酸素捕捉剤活性が、比較標本２の酸素捕捉剤活性よりも大きいことを明らかに示している。
【０１５２】
試験標本により吸収された酸素の量を、封鎖ガラス容器内のヘッドスペース中の酸素濃度の変化から測定している。この試験容器は、約５００ｍｌのヘッドスペース容積を有して、酸素約１００ｍｌが鉄粒子との反応に関与する程度の空間空気を含有している。全ての実施例中で、酸素捕捉剤成分「％」は、フィルム組成物の全質量に対する「質量％」である。
【０１５３】
酸素吸収法の詳細な記載：
フィルム厚さを測定し、フィルム４．００ｇを秤取する。押出成形されたフィルムを折って、きれいな５００ｍｌ封鎖ガラス容器中に置く。このガラス容器内部に、１００％の相対湿度を生じさせるために、脱イオン水１５ｍｌを含有しているバイアルを加える。０日の大気中の酸素含有率（即ち、封鎖ガラス容器中の当初酸素含有率に等しい）を、Ｍｏｃｏｎ  Ｏｘｙｇｅｎ  Ａｎａｌｙｚｅｒを用いて試験し、かつ記録する。試験フィルム及び水バイアルを有するこのガラス容器を、２２℃（一般に室温）で２８日間貯蔵する。
【０１５４】
封鎖ガラス容器中の酸素含分を、Ｍｏｃｏｎ  Ｏｘｙｇｅｎ  Ａｎａｌｙｚｅｒを用いて、２８日目に試験し、かつ記録する。
【０１５５】
封鎖ガラス容器中に残っている測定された酸素濃度をベースとして、捕捉剤１グラム当たりの吸収された酸素の容積を、次式を用いて算出した：
吸収された酸素（ｍｌ／ｇ）
＝｛（Ｏ２％）ｉ−（Ｏ２％）ｆ｝＊０．０１＊Ｖｊ／（ＷＦ＊ＷＳ／ＷＢ）
［式中、
（Ｏ２％）ｉ：  封鎖ガラス容器中の当初酸素濃度（％）
（Ｏ２％）ｆ：  封鎖ガラス容器中の試験日の酸素濃度（％）
０．０１  ：  変換係数
Ｖｊ  ：  封鎖ガラス容器の自由空間容積（ｍｌ）（この封鎖ガラス容器の全容積は、
バイアル及びフィルムにより占有された空間、典型的に４４０ｍｌだけ少ない）
ＷＦ  ：  ガラス容器中に置かれたフィルムの質量（典型的に４．０ｇ）
ＷＳ  ：  ブレンドを製造するために使用された酸素捕捉剤の質量（ｇ）
ＷＢ  ：  ブレンドの全質量（ｇ）。
【国際調査報告】
2013502473.tif 000008
2013502473.tif 000009